(57)【要約】特定の触媒を用いるオリゴシランの製造方法を提供すること、すなわち、触媒を用いない場合に比べてオリゴシランを高い収率で製造することができる方法を提供することを目的とする。ヒドロシランの脱水素縮合反応において、周期表第３族遷移元素、第４族遷移元素、第５族遷移元素、第６族遷移元素、及び第７族遷移元素からなる群より選択される少なくとも１種の遷移元素を含有する触媒の存在下で行うことにより、効率良くオリゴシランを製造することができる。
2017141889.tif 000002
【特許請求の範囲】
【請求項１】
ヒドロシランを脱水素縮合させてオリゴシランを生成する反応工程を含むオリゴシランの製造方法であって、
前記反応工程が、周期表第３族遷移元素、第４族遷移元素、第５族遷移元素、第６族遷移元素、及び第７族遷移元素からなる群より選択される少なくとも１種の遷移元素を含有する触媒の存在下で行われることを特徴とする、オリゴシランの製造方法。
【請求項２】
前記触媒が、担体を含む不均一系触媒であり、前記担体の表面及び／又は内部に前記遷移元素を含有する、請求項１に記載のオリゴシランの製造方法。
【請求項３】
前記担体が、シリカ、アルミナ、チタニア、及びゼオライトからなる群より選択される少なくとも１種である、請求項２に記載のオリゴシランの製造方法。
【請求項４】
前記ゼオライトが、短径０．４３ｎｍ以上、長径０．６９ｎｍ以下の細孔を有する、請求項３に記載のオリゴシランの製造方法。
【請求項５】
前記担体が、短径０．４３ｎｍ以上、長径０．６９ｎｍ以下の細孔を有するゼオライト、及びバインダーとしてのアルミナを含んだ粉体の球状又は円柱状の成型体であり、前記アルミナの含有量（アルミナ、遷移元素を含まない前記担体１００質量部に対して）が、１０質量部以上３０質量部以下である、請求項３に記載のオリゴシランの製造方法。
【請求項６】
前記遷移元素が、チタン、バナジウム、ニオブ、クロム、モリブデン、タングステン、マンガンからなる群より選択される少なくとも１種の遷移元素である、請求項１〜５の何れか１項に記載のオリゴシランの製造方法。
【請求項７】
前記遷移元素が、モリブデン及びタングステンからなる群より選択される少なくとも１種の遷移元素である、請求項６に記載のオリゴシランの製造方法。
【請求項８】
前記触媒が、担体としてゼオライトを含み、前記ゼオライトの表面及び／又は内部に周期表第１族典型元素及び第２族典型元素からなる群より選択される少なくとも１種の典型元素をさらに含有する、請求項３〜７の何れか１項に記載のオリゴシランの製造方法。
【請求項９】
前記遷移元素の総含有量及び前記典型元素の総含有量（前記遷移元素及び前記典型元素を含有した状態の前記ゼオライトに対して）が、下記式（１）の条件を満たす量である、請求項８に記載のオリゴシランの製造方法。
【数１】
2017141889.tif 000041
（式（１）中、ＡＭ／Ａｌは前記ゼオライトに含有されている前記典型元素の総原子数を前記ゼオライトに含有されているアルミニウムの原子数で除した原子比を、ＴＭ／Ａｌは前記ゼオライトに含有されている遷移元素の総原子数を前記ゼオライトに含有されているアルミニウムの原子数で除した原子比を表す。）
【請求項１０】
前記典型元素の総含有量（前記遷移元素及び前記典型元素を含有した状態の前記ゼオライトの質量に対して）が、２．１質量％以上１０質量％以下である、請求項８又は９に記載のオリゴシランの製造方法。
【請求項１１】
ヒドロシランを脱水素縮合させてオリゴシランを生成する脱水素縮合用の触媒であり、担体の表面及び／又は内部に周期表第３族遷移元素、第４族遷移元素、第５族遷移元素、第６族遷移元素、及び第７族遷移元素からなる群より選択される少なくとも１種の遷移元素を含有する触媒の製造方法であって、
担体を準備する担体準備工程、
前記担体準備工程で準備した担体に周期表第３族遷移元素、第４族遷移元素、第５族遷移元素、第６族遷移元素、及び第７族遷移元素からなる群より選択される少なくとも１種の遷移元素を含有させる遷移元素導入工程、及び
前記遷移元素導入工程を経た前駆体を加熱する遷移元素加熱工程
を含むことを特徴とする、触媒の製造方法。
【請求項１２】
前記触媒が、さらに周期表第１族典型元素及び第２族典型元素からなる群より選択される少なくとも１種の典型元素を含有する触媒であり、
担体に周期表第１族典型元素及び第２族典型元素からなる群より選択される少なくとも１種の典型元素を含有させる典型元素導入工程、
を含む、請求項１１に記載の触媒の製造方法。
【請求項１３】
前記典型元素導入工程を経た前駆体を加熱する典型元素加熱工程を含む、請求項１２に記載の触媒の製造方法。
【請求項１４】
前記典型元素導入工程、前記典型元素加熱工程、前記遷移元素導入工程、前記遷移元素加熱工程の順番で行われる、請求項１３に記載の触媒の製造方法。
【請求項１５】
前記遷移元素導入工程、前記遷移元素加熱工程、前記典型元素導入工程、前記典型元素加熱工程の順番で行われる、請求項１３に記載の触媒の製造方法。
【請求項１６】
前記担体が、シリカ、アルミナ、チタニア、及びゼオライトからなる群より選択される少なくとも１種である、請求項１１〜１５の何れか１項に記載の触媒の製造方法。
【請求項１７】
前記ゼオライトが、短径０．４３ｎｍ以上、長径０．６９ｎｍ以下の細孔を有する、請求項１６に記載の触媒の製造方法。
【請求項１８】
前記担体が、短径が０．４３ｎｍ以上、長径が０．６９ｎｍ以下の細孔を有するゼオライト、及びバインダーとしてのアルミナを含んだ粉体の球状又は円柱状の成型体であり、前記アルミナの含有量（（アルミナ、遷移元素を含まない前記担体１００質量部に対して）が、１０質量部以上３０質量部以下である、請求項１６に記載の触媒の製造方法。
【請求項１９】
前記遷移元素が、チタン、バナジウム、ニオブ、クロム、モリブデン、タングステン、マンガンからなる群より選択される少なくとも１種の遷移元素である、請求項１１〜１８の何れか１項に記載の触媒の製造方法。
【発明の詳細な説明】
【技術分野】
【０００１】
本発明は、オリゴシランの製造方法に関し、より詳しくはヒドロシランを脱水素縮合させてオリゴシランを生成する方法に関する。
【背景技術】
【０００２】
代表的なオリゴシランであるジシランは、シリコン膜を形成するための前駆体等として利用することができる有用な化合物である。
オリゴシランを製造する方法としては、マグネシウムシリサイドの酸分解法（非特許文献１参照）、ヘキサクロロジシランの還元法（非特許文献２参照）、モノシランの放電法（特許文献１参照）、シランの熱分解法（特許文献２〜４参照）、並びに触媒を用いたシランの脱水素縮合法（特許文献５〜１０参照）等が報告されている。
【先行技術文献】
【特許文献】
【０００３】
【特許文献１】米国特許第５４７８４５３号明細書
【特許文献２】特許第４８５５４６２号公報
【特許文献３】特開平１１−２６０７２９号公報
【特許文献４】特開平０３−１８３６１４号公報
【特許文献５】特開平０１−１９８６３１号公報
【特許文献６】特開平０２−１８４５１３号公報
【特許文献７】特開平０５−０３２７８５号公報
【特許文献８】特開平０３−１８３６１３号公報
【特許文献９】特表２０１３−５０６５４１号公報
【特許文献１０】国際公開第２０１５／０６０１８９号
【非特許文献】
【０００４】
【非特許文献１】Hydrogen Compounds of Silicon. I. The Preparation of Mono- and Disilane, WARREN C. JOHNSON and SAMPSON ISENBERG, J. Am. Chem. Soc., 1935, 57, 1349.
【非特許文献２】The Preparation and Some Properties of Hydrides of Elements of the Fourth Group of the Periodic System and of their Organic Derivatives, A. E. FINHOLT,A. C. BOND,J R., K. E. WILZBACH and H. I. SCHLESINGER, J. Am. Chem. Soc., 1947, 69, 2692.
【発明の概要】
【発明が解決しようとする課題】
【０００５】
オリゴシランの製造方法として報告されているマグネシウムシリサイドの酸分解法、ヘキサクロロジシランの還元法、モノシランの放電法等の方法は、一般的に製造コストが高くなり易い傾向にあり、また、シランの熱分解法や触媒を用いた脱水素縮合法等は、ジシラン等の特定のオリゴシランを選択的に合成するという点において、改善の余地を残すものであった。
本発明は、特定の触媒を用いるオリゴシランの製造方法を提供すること、すなわち、触媒を用いない場合に比べてオリゴシランを高い収率で製造することができる方法を提供することを目的とする。
【課題を解決するための手段】
【０００６】
本発明者らは、上記の課題を解決すべく鋭意検討を重ねた結果、ヒドロシランの脱水素縮合反応において、周期表第３族遷移元素、第４族遷移元素、第５族遷移元素、第６族遷移元素、及び第７族遷移元素からなる群より選択される少なくとも１種の遷移元素を含有する触媒の存在下で行うことにより、効率良くオリゴシランを製造できることを見出し、本発明を完成させた。【０００７】
即ち、本発明は以下の通りである。
＜１＞ ヒドロシランを脱水素縮合させてオリゴシランを生成する反応工程を含むオリゴシランの製造方法であって、
前記反応工程が、周期表第３族遷移元素、第４族遷移元素、第５族遷移元素、第６族遷移元素、及び第７族遷移元素からなる群より選択される少なくとも１種の遷移元素を含有する触媒の存在下で行われることを特徴とする、オリゴシランの製造方法。
＜２＞ 前記触媒が、担体を含む不均一系触媒であり、前記担体の表面及び／又は内部に前記遷移元素を含有する、＜１＞に記載のオリゴシランの製造方法。
＜３＞ 前記担体が、シリカ、アルミナ、チタニア、及びゼオライトからなる群より選択される少なくとも１種である、＜２＞に記載のオリゴシランの製造方法。
＜４＞ 前記ゼオライトが、短径０．４３ｎｍ以上、長径０．６９ｎｍ以下の細孔を有する、＜３＞に記載のオリゴシランの製造方法。
＜５＞ 前記担体が、短径０．４３ｎｍ以上、長径０．６９ｎｍ以下の細孔を有するゼオライト、及びバインダーとしてのアルミナを含んだ粉体の球状又は円柱状の成型体であり、前記アルミナの含有量（アルミナ、遷移元素を含まない前記担体１００質量部に対して）が、１０質量部以上３０質量部以下である、＜３＞に記載のオリゴシランの製造方法。
＜６＞ 前記遷移元素が、チタン、バナジウム、ニオブ、クロム、モリブデン、タングステン、マンガンからなる群より選択される少なくとも１種の遷移元素である、＜１＞〜＜５＞の何れかに記載のオリゴシランの製造方法。
＜７＞ 前記遷移元素が、モリブデン及びタングステンからなる群より選択される少なくとも１種の遷移元素である、＜６＞に記載のオリゴシランの製造方法。
＜８＞ 前記触媒が、担体としてゼオライトを含み、前記ゼオライトの表面及び／又は内部に周期表第１族典型元素及び第２族典型元素からなる群より選択される少なくとも１種の典型元素をさらに含有する、＜３＞〜＜７＞の何れかに記載のオリゴシランの製造方法。
＜９＞ 前記遷移元素の総含有量及び前記典型元素の総含有量（前記遷移元素及び前記典型元素を含有した状態の前記ゼオライトに対して）が、下記式（１）の条件を満たす量である、＜８＞に記載のオリゴシランの製造方法。
【数１】
2017141889.tif 000003
（式（１）中、ＡＭ／Ａｌは前記ゼオライトに含有されている前記典型元素の総原子数を前記ゼオライトに含有されているアルミニウムの原子数で除した原子比を、ＴＭ／Ａｌは前記ゼオライトに含有されている遷移元素の総原子数を前記ゼオライトに含有されているアルミニウムの原子数で除した原子比を表す。）
＜１０＞ 前記典型元素の総含有量（前記遷移元素及び前記典型元素を含有した状態の前記ゼオライトの質量に対して）が、２．１質量％以上１０質量％以下である、＜８＞又は＜９＞に記載のオリゴシランの製造方法。
＜１１＞ ヒドロシランを脱水素縮合させてオリゴシランを生成する脱水素縮合用の触媒であり、担体の表面及び／又は内部に周期表第３族遷移元素、第４族遷移元素、第５族遷移元素、第６族遷移元素、及び第７族遷移元素からなる群より選択される少なくとも１種の遷移元素を含有する触媒の製造方法であって、
担体を準備する担体準備工程、
前記担体準備工程で準備した担体に周期表第３族遷移元素、第４族遷移元素、第５族遷移元素、第６族遷移元素、及び第７族遷移元素からなる群より選択される少なくとも１種の遷移元素を含有させる遷移元素導入工程、及び
前記遷移元素導入工程を経た前駆体を加熱する遷移元素加熱工程
を含むことを特徴とする、触媒の製造方法。
＜１２＞ 前記触媒が、さらに周期表第１族典型元素及び第２族典型元素からなる群より選択される少なくとも１種の典型元素を含有する触媒であり、
担体に周期表第１族典型元素及び第２族典型元素からなる群より選択される少なくとも１種の典型元素を含有させる典型元素導入工程、
を含む、＜１１＞に記載の触媒の製造方法。
＜１３＞ 前記典型元素導入工程を経た前駆体を加熱する典型元素加熱工程を含む、＜１２＞に記載の触媒の製造方法。
＜１４＞ 前記典型元素導入工程、前記典型元素加熱工程、前記遷移元素導入工程、前記遷移元素加熱工程の順番で行われる、＜１３＞に記載の触媒の製造方法。
＜１５＞ 前記遷移元素導入工程、前記遷移元素加熱工程、前記典型元素導入工程、前記典型元素加熱工程の順番で行われる、＜１３＞に記載の触媒の製造方法。
＜１６＞ 前記担体が、シリカ、アルミナ、チタニア、及びゼオライトからなる群より選択される少なくとも１種である、＜１１＞〜＜１５＞の何れかに記載の触媒の製造方法。
＜１７＞ 前記ゼオライトが、短径０．４３ｎｍ以上、長径０．６９ｎｍ以下の細孔を有する、＜１６＞に記載の触媒の製造方法。
＜１８＞ 前記担体が、短径が０．４３ｎｍ以上、長径が０．６９ｎｍ以下の細孔を有するゼオライト、及びバインダーとしてのアルミナを含んだ粉体の球状又は円柱状の成型体であり、前記アルミナの含有量（アルミナ、遷移元素を含まない前記担体１００質量部に対して）が、１０質量部以上３０質量部以下である、＜１６＞に記載の触媒の製造方法。
＜１９＞ 前記遷移元素が、チタン、バナジウム、ニオブ、クロム、モリブデン、タングステン、マンガンからなる群より選択される少なくとも１種の遷移元素である、＜１１＞〜＜１８＞の何れかに記載の触媒の製造方法。
＜２０＞ 前記遷移元素加熱工程が、６００℃以上１０００℃以下で加熱する工程である、＜１１＞〜＜１９＞の何れかに記載の触媒の製造方法。
＜２１＞ 前記典型元素加熱工程が、１００℃以上１０００℃以下で加熱する工程である、＜１３＞、＜１５＞〜＜２０＞の何れかに記載の触媒の製造方法。
＜２２＞ 前記遷移元素が、モリブデン及びタングステンからなる群より選択される少なくとも１種の遷移元素である、＜１９＞〜＜２１＞の何れかに記載の触媒の製造方法。
＜２３＞ ヒドロシランを脱水素縮合させてオリゴシランを生成する脱水素縮合用の触媒であって、
周期表第３族遷移元素、第４族遷移元素、第５族遷移元素、第６族遷移元素、及び第７族遷移元素からなる群より選択される少なくとも１種の遷移元素を含有することを特徴とする、触媒。
＜２４＞ 担体を含む不均一系触媒であり、前記担体の表面及び／又は内部に前記遷移元素を含有する、＜２３＞に記載の触媒。
＜２５＞ 前記担体が、シリカ、アルミナ、チタニア、及びゼオライトからなる群より選択される少なくとも１種である、＜２４＞に記載の触媒。
＜２６＞ 前記ゼオライトが、短径０．４３ｎｍ以上、長径０．６９ｎｍ以下の細孔を有する、＜２５＞に記載の触媒。
＜２７＞ 前記担体が、短径０．４３ｎｍ以上、長径０．６９ｎｍ以下の細孔を有するゼオライト、及びバインダーとしてのアルミナを含んだ粉体の球状又は円柱状の成型体であり、前記アルミナの含有量（アルミナ、遷移元素を含まない前記担体１００質量部に対して）が、１０質量部以上３０質量部以下である、＜２５＞に記載の触媒。
＜２８＞ 前記遷移元素が、チタン、バナジウム、ニオブ、クロム、モリブデン、タングステン、マンガンからなる群より選択される少なくとも１種の遷移元素である、＜２３＞〜＜２７＞の何れかに記載の触媒。
＜２９＞ 前記遷移元素が、モリブデン及びタングステンからなる群より選択される少なくとも１種の遷移元素である、＜２８＞に記載の触媒。
＜３０＞ 前記担体としてゼオライトを含み、前記ゼオライトの表面及び／又は内部に周期表第１族典型元素及び第２族典型元素からなる群より選択される少なくとも１種の典型元素をさらに含有する、＜２５＞〜＜２９＞の何れかに記載の触媒。
＜３１＞ 前記遷移元素の総含有量及び前記典型元素の総含有量（前記遷移元素及び前記典型元素を含有した状態の前記ゼオライトに対して）が、下記式（１）の条件を満たす量である、＜３０＞に記載の触媒。
【数２】
2017141889.tif 000004
（式（１）中、ＡＭ／Ａｌは前記ゼオライトに含有されている前記典型元素の総原子数を前記ゼオライトに含有されているアルミニウムの原子数で除した原子比を、ＴＭ／Ａｌは前記ゼオライトに含有されている遷移元素の総原子数を前記ゼオライトに含有されているアルミニウムの原子数で除した原子比を表す。）
＜３２＞前記典型元素の総含有量（前記遷移元素及び前記典型元素を含有した状態の前記ゼオライトの質量に対して）が、２．１質量％以上１０質量％以下である、＜３０＞又は＜３１＞に記載の触媒。
【発明の効果】
【０００８】
本発明によれば、効率良くオリゴシランを製造することができる。
【図面の簡単な説明】
【０００９】
【図１】本発明のオリゴシランの製造方法に使用することができる反応器の概念図である（（ａ）：回分反応器、（ｂ）：連続槽型反応器、（ｃ）：連続管型反応器）。
【図２】反応温度のプロファイルを表した概念図である。
【図３】実施例及び比較例に使用した反応装置の概念図である。
【発明を実施するための形態】
【００１０】
本発明のオリゴシランの製造方法の詳細を説明するに当たり、具体例を挙げて説明するが、本発明の趣旨を逸脱しない限り以下の内容に限定されるものではなく、適宜変更して実施することができる。
【００１１】
＜オリゴシランの製造方法＞
本発明の一態様であるオリゴシランの製造方法（以下、「オリゴシランの製造方法」と略す場合がある。）は、ヒドロシランを脱水素縮合させてオリゴシランを生成する反応工程（以下、「反応工程」と略す場合がある。）を含む製造方法である。そして、反応工程が、周期表第３族遷移元素、第４族遷移元素、第５族遷移元素、第６族遷移元素、及び第７族遷移元素からなる群より選択される少なくとも１種の遷移元素（以下、「遷移元素」と略す場合がある。）を含有する触媒の存在下で行われることを特徴とする。
本発明者らは、オリゴシランの製造方法について検討を重ねた結果、ヒドロシランの脱水素縮合反応を、前述の遷移元素を含有する触媒の存在下で行うことにより、オリゴシランを効率良く製造できることを見出したのである。かかる反応における遷移元素の効果は十分に明らかとなっていないが、遷移元素がヒドロシランの脱水素縮合を促進して、オリゴシランが効率良く生成するものと考えられる。
なお、本発明において「オリゴシラン」とは、（モノ）シランが複数個（１０個以下）重合したシランのオリゴマーを意味するものとし、具体的にはジシラン、トリシラン、テトラシラン等が含まれるものとする。また、「オリゴシラン」は、直鎖状のオリゴシランのみに限られず、分岐構造、架橋構造、環状構造等を有するものであってもよいものとする。
また、「ヒドロシラン」とは、ケイ素−水素（Ｓｉ−Ｈ）結合を有する化合物を意味するものとし、具体的にはテトラヒドロシラン（ＳｉＨ４）が含まれるものとする。さらにヒドロシランの「脱水素縮合」とは、式の上では例えば下記反応式に示されるように、水素が脱離するヒドロシラン同士の縮合によって、ケイ素−ケイ素（Ｓｉ−Ｓｉ）結合が形成する反応を意味するものとする。
【化１】
2017141889.tif 000005
以下、「反応工程」、「触媒」等について詳細に説明する。
【００１２】
反応工程は、周期表第３族遷移元素、第４族遷移元素、第５族遷移元素、第６族遷移元素、及び第７族遷移元素からなる群より選択される少なくとも１種の遷移元素を含有する触媒（以下、「触媒」と略す場合がある。）の存在下で行われることを特徴とするが、「第３族遷移元素」、「第４族遷移元素」、「第５族遷移元素」、「第６族遷移元素」、「第７族遷移元素」等の具体的種類は特に限定されない。
第３族遷移元素としては、スカンジウム（Ｓｃ）、イットリウム（Ｙ）、ランタノイド（Ｌａ）、サマリウム（Ｓｍ）等が挙げられる。
第４族遷移元素としては、チタン（Ｔｉ）、ジルコニウム（Ｚｒ）、ハフニウム（Ｈｆ）が挙げられる。
第５族遷移元素としては、バナジウム（Ｖ）、ニオブ（Ｎｂ）、タンタル（Ｔａ）が挙げられる。
第６族遷移元素としては、クロム（Ｃｒ）、モリブデン（Ｍｏ）、タングステン（Ｗ）が挙げられる。
第７族遷移元素としては、マンガン（Ｍｎ）、テクネチウム（Ｔｃ）、レニウム（Ｒｅ）が挙げられる。
本発明で使用されるのにより好ましい遷移元素は、第４族遷移元素、第５族遷移元素、第６族遷移元素、第７族遷移元素である。具体的には、チタン（Ｔｉ）、バナジウム（Ｖ）、ニオブ（Ｎｂ）、クロム（Ｃｒ）、モリブデン（Ｍｏ）、タングステン（Ｗ）、マンガン（Ｍｎ）が挙げられる。
さらに好ましい遷移元素は、第５族遷移元素、第６族遷移元素である。具体的には、バナジウム（Ｖ）、ニオブ（Ｎｂ）、クロム（Ｃｒ）、モリブデン（Ｍｏ）、タングステン（Ｗ）が挙げられる。
中でも特に好ましい遷移元素は、モリブデン（Ｍｏ）、タングステン（Ｗ）である。
【００１３】
触媒は、前述の遷移元素を含有するものであれば、不均一系触媒であっても均一系触媒であってもよいが、不均一系触媒であることが好ましく、担体を含む不均一系触媒で、担体の表面及び／又は内部に遷移元素を含有する触媒が特に好ましい。
なお、触媒における遷移元素の状態や組成も特に限定されないが、例えば不均一系触媒の場合、表面が酸化されていてもよい金属（単体金属、合金）の状態、金属酸化物（単一の金属酸化物、複合金属酸化物）の状態が挙げられる。また、触媒が担体を含む不均一系触媒の場合、担体の表面（外表面及び／又は細孔内）に金属や金属酸化物の状態で担持されているもの、イオン交換や複合化で担体内部（担体骨格）に遷移元素が導入されたものが挙げられる。
一方、均一系触媒の場合、遷移元素を中心金属とする有機金属錯体が挙げられる。
表面が酸化されていてもよい金属としては、スカンジウム、イットリウム、ランタノイド、サマリウム、チタン、ジルコニウム、ハフニウム、バナジウム、ニオブ、タンタル、クロム、モリブデン、タングステン、マンガン、テクネチウム、レニウム等が挙げられる。
金属酸化物としては、酸化スカンジウム、酸化イットリウム、酸化ランタノイド、酸化サマリウム、酸化チタン、酸化ジルコニム、酸化ハフニウム、酸化バナジウム、酸化ニオブ、酸化タンタル、酸化クロム、酸化モリブデン、酸化タングステン、酸化マンガン、酸化テクネチウム、酸化レニウムおよび、これらの複合酸化物等が挙げられる。
【００１４】
触媒が担体を含む不均一系触媒の場合の担体の具体的種類は、特に限定されないが、シリカ、アルミナ、チタニア、ジルコニア、シリカ−アルミナ、ゼオライト、活性炭、リン酸アルミニウム等が挙げられ、シリカ、アルミナ、チタニア、ゼオライトがより好ましい。これらの中でもシリカ、アルミナ、ゼオライトが遷移元素を担持した場合の熱安定性の点で好ましく、ゼオライトがジシラン選択率の点でより好ましく、短径０．４３ｎｍ以上、長径０．６９ｎｍ以下の細孔を有するゼオライトが特に好ましい。ゼオライトの細孔空間は、脱水素縮合の反応場として働くものと考えられ、「短径０．４３ｎｍ以上、長径０．６９ｎｍ以下」という細孔サイズが、過度な重合を抑制して、オリゴシランの選択率を向上させるために最適であると考えられる。
なお、「短径０．４３ｎｍ以上、長径０．６９ｎｍ以下の細孔を有するゼオライト」は、実際に「短径０．４３ｎｍ以上、長径０．６９ｎｍ以下の細孔」を有するゼオライトのみを意味するものではなく、結晶構造から理論的に計算された細孔の「短径」と「長径」がそれぞれ前述の条件を満たすゼオライトも含まれるものとする。ちなみに細孔の「短径」と「長径」については、「ATLAS OF ZEOLITE FRAMEWORK TYPES, Ch. Baerlocher, L.B.McCusker and D.H. Olson, Sixth Revised Edition 2007,published on behalf of the structure Commission of the international Zeolite Association」を参考にすることができる。
ゼオライトの短径は、０．４３ｎｍ以上、好ましくは０．４５ｎｍ以上、特に好ましくは０．４７ｎｍ以上である。
ゼオライトの長径は、０．６９ｎｍ以下、好ましくは０．６５ｎｍ以下、特に好ましくは０．６０ｎｍ以下である。
なお、細孔の断面構造が円形であること等によってゼオライトの細孔径が一定である場合には、細孔径が「０．４３ｎｍ以上０．６９ｎｍ以下」であるものと考える。
複数種類の細孔径を有するゼオライトの場合は、少なくとも１種類の細孔の細孔径が「０．４３ｎｍ以上０．６９ｎｍ以下」であればよい。
【００１５】
具体的なゼオライトとしては、国際ゼオライト学会（International Zeolite Association）でデータベース化されている構造コ−ドで、ＡＦＲ、ＡＦＹ、ＡＴＯ、ＢＥＡ、ＢＯＧ、ＢＰＨ、ＣＡＮ、ＣＯＮ、ＤＦＯ、ＥＯＮ、ＥＺＴ、ＦＥＲ、ＧＯＮ、ＩＭＦ、ＩＳＶ、ＩＴＨ、ＩＷＲ、ＩＷＶ、ＩＷＷ、ＭＥＩ、ＭＥＬ、ＭＦＩ、ＯＢＷ、ＭＯＲ、ＭＯＺ、ＭＳＥ、ＭＴＴ、ＭＴＷ、ＮＥＳ、ＯＦＦ、ＯＳＩ、ＰＯＮ、ＳＦＦ、ＳＦＧ、ＳＴＩ、ＳＴＦ、ＴＥＲ、ＴＯＮ、ＴＵＮ、ＵＳＩ、ＶＥＴに該当するゼオライトが好ましい。
構造コ−ドが、ＡＴＯ、ＢＥＡ、ＢＯＧ、ＣＡＮ、ＦＥＲ、ＩＭＦ、ＩＴＨ、ＩＷＲ、ＩＷＷ、ＭＥＬ、ＭＦＩ、ＯＢＷ、ＭＯＲ、ＭＳＥ、ＭＴＷ、ＮＥＳ、ＯＳＩ、ＰＯＮ、ＳＦＦ、ＳＦＧ、ＳＴＦ、ＳＴＩ、ＴＥＲ、ＴＯＮ、ＴＵＮ、ＶＥＴに該当するゼオライトがより好ましい。
構造コ−ドが、ＢＥＡ、ＭＦＩ、ＴＯＮ、ＭＯＲ、ＦＥＲに該当するゼオライトが特に好ましい。
構造コ−ドがＢＥＡに該当するゼオライトとしては、＊Ｂｅｔａ（ベータ）、［Ｂ−Ｓｉ−Ｏ］−＊ＢＥＡ、［Ｇａ−Ｓｉ−Ｏ］−＊ＢＥＡ、［Ｔｉ−Ｓｉ−Ｏ］−＊ＢＥＡ、Ａｌ−ｒｉｃｈ  ｂｅｔａ、ＣＩＴ−６、Ｔｓｃｈｅｒｎｉｃｈｉｔｅ、ｐｕｒｅ  ｓｉｌｉｃａ  ｂｅｔａ等を挙げられる（＊は３種類の構造の類似した多型の混晶であることを表す。）。
構造コ−ドがＭＦＩに該当するゼオライトとしては、＊ＺＳＭ−５、［Ａｓ−Ｓｉ−Ｏ］−ＭＦＩ、［Ｆｅ−Ｓｉ−Ｏ］−ＭＦＩ、［Ｇａ−Ｓｉ−Ｏ］−ＭＦＩ、ＡＭＳ−１Ｂ、ＡＺ−１、Ｂｏｒ−Ｃ、Ｂｏｒａｌｉｔｅ  Ｃ、Ｅｎｃｉｌｉｔｅ、ＦＺ−１、ＬＺ−１０５、Ｍｏｎｏｃｌｉｎｉｃ  Ｈ−ＺＳＭ−５、Ｍｕｔｉｎａｉｔｅ、ＮＵ−４、ＮＵ−５、Ｓｉｌｉｃａｌｉｔｅ、ＴＳ−１、ＴＳＺ、ＴＳＺ−ＩＩＩ、ＴＺ−０１、ＵＳＣ−４、ＵＳＩ−１０８、ＺＢＨ、ＺＫＱ−１Ｂ、ＺＭＱ−ＴＢ、ｏｒｇａｎｉｃ−ｆｒｅｅ  ＺＳＭ−５等が挙げられる。
構造コ−ドがＴＯＮに該当するゼオライトとしては、＊Ｔｈｅｔａ−１、ＩＳＩ−１、ＫＺ−２、ＮＵ−１０、ＺＳＭ−２２等が挙げられる。
構造コ−ドが、ＭＯＲに該当するゼオライトとしては、モルデナイトが挙げられる。
構造コ−ドが、ＦＥＲに該当するゼオライトとしては、フェリエライトが挙げられる。
特に好ましいゼオライトは、ＺＳＭ−５、ベータ、ＺＳＭ−２２、ＭＯＲ、ＦＥＲである。
シリカ／アルミナ比（モル／モル比）としては、５〜１００００が好ましく、１０〜２０００がより好ましく、２０〜１０００が特に好ましい。
【００１６】
触媒が担体を含む不均一系触媒の場合、触媒における遷移元素の総含有量（遷移元素及び後述する典型元素等を含有した状態の担体の質量に対して）は、好ましくは０．０１質量％以上、より好ましくは０．１質量％以上、さらに好ましくは０．５質量％以上であり、好ましくは５０質量％以下、より好ましくは２０質量％以下、さらに好ましくは１０質量％以下である。上記範囲内であると、より効率良くオリゴシランを製造することができる。
【００１７】
触媒が担体を含む不均一系触媒の場合、触媒は粉体を球状、円柱状（ペレット状）、リング状、ハニカム状等に成型した成形体の形態であることが好ましい。なお、粉体を成形するためにアルミナや粘土化合物等のバインダーを使用してもよい。バインダーの使用量があまりに少ないと成形体の強度を保つことができないし、バインダーの使用量があまりに多いと触媒活性への悪影響を与えるので、バインダーとしてアルミナを使用する場合のアルミナの含有量（アルミナ、遷移元素及び後述する典型元素を含まない（元の粉状の）担体１００質量部に対して）は、好ましくは２質量部以上、より好ましくは５質量部以上、さらに好ましくは１０質量部以上であり、好ましくは５０質量部以下、より好ましくは４０質量部以下、さらに好ましくは３０質量部以下である。上記範囲内であると、担体強度を保ちながら触媒活性への悪影響を抑えることができる。
担体に前記遷移元素を担持させる方法としては、溶液状態の前駆体を用いた含浸法、イオン交換法、前駆体を昇華等により揮発させて担体に蒸着させる方法等が挙げられる。なお、含浸法は、遷移元素含有化合物が溶解した溶液に担体を接触させて、遷移元素含有化合物を担体表面に吸着させる方法である。溶媒については通常は純水が用いられるが、遷移元素含有化合物を溶解するものであればメタノール、エタノール、酢酸やジメチルホルムアミドのような有機溶媒を用いることもできる。また、イオン交換法は、遷移元素のイオンが溶解した溶液にゼオライト等酸点を持った担体を接触させて、担体の酸点に遷移元素のイオンを導入する方法である。この場合も溶媒は純水が通常は用いられるが、遷移元素を溶解するものであればメタノール、エタノール、酢酸やジメチルホルムアミドのような有機溶媒を用いることもできる。蒸着方法は遷移元素そのものまたは遷移元素酸化物を加熱して、昇華等により揮発させて担体に蒸着させる方法である。なお、含浸法、イオン交換法、蒸着法等の後に、乾燥、還元雰囲気または酸化雰囲気での焼成等の処理を行い、触媒として所望の金属または金属酸化物の状態に調製することができる。
遷移元素の前駆体としては、モリブデンの場合には七モリブデン酸アンモニウム、ケイモリブデン酸、リンモリブデン酸、塩化モリブデン、酸化モリブデン等が挙げられる。タングステンの場合には、パラタングステン酸アンモニウム、リンタングステン酸、ケイタングステン酸、塩化タングステン等が挙げられる。チタンの場合にはオキシ硫酸チタン、塩化チタン、テトラエトキシチタン等が挙げられる。バナジウムの場合にはオキシ硫酸バナジウム、オキシシュウ酸バナジウム、塩化バナジウム、三塩化酸化バナジウム、ビス(アセチルアセトナト)オキソバナジウム(IV)等が挙げられる。クロムの場合にはクロム酸アンモニウム、アセチルアセトンクロム(III)、ピリジン-2-カルボン酸クロム(III)等が挙げられる。ニオブの場合にはシュウ酸ニオブ、シュウ酸ニオブアンモニウム等が挙げられる。マンガンの場合には塩化マンガン、アセチルアセトンマンガン(II)、アセチルアセトンマンガン(III)等が挙げられる。
【００１８】
触媒が不均一系触媒の場合、周期表第１族典型元素及び第２族典型元素からなる群より選択される少なくとも１種の典型元素（以下、「典型元素」と略す場合がある。）を含有することが好ましい。なお、触媒における典型元素の状態や組成は特に限定されないが、金属酸化物（単一の金属酸化物、複合金属酸化物）やイオンの状態が挙げられる。また、触媒が担体を含む不均一系触媒の場合、担体の表面（外表面及び／又は細孔内）に金属酸化物、金属塩の状態で担持されているもの、イオン交換や複合化で内部（担体骨格）に典型元素が導入されたものが挙げられる。このような典型元素を含有することによって、初期のシランの転化率を抑えて過剰な消費を抑制するとともに、初期のジシランの選択率を高くすることができる。また、初期のシランの転化率を抑えることで、触媒寿命をより長くすることもできるものと言える。
第１族典型元素としては、リチウム（Ｌｉ）、ナトリウム（Ｎａ）、カリウム（Ｋ）、ルビジウム（Ｒｂ）、セシウム（Ｃｓ）、フランシウム（Ｆｒ）が挙げられる。
第２族典型元素としては、ベリリウム（Ｂｅ）、マグネシウム（Ｍｇ）、カルシウム（Ｃａ）、ストロンチウム（Ｓｒ）、バリウム（Ｂａ）、ラジウム（Ｒａ）が挙げられる。
この中でも、ナトリウム（Ｎａ）、カリウム（Ｋ）、ルビジウム（Ｒｂ）、セシウム（Ｃｓ）、フランシウム（Ｆｒ）、カルシウム（Ｃａ）、ストロンチウム（Ｓｒ）、バリウム（Ｂａ）を含有することが好ましい。
触媒が担体を含む不均一系触媒の場合、触媒への典型元素の配合方法としては、含浸法、イオン交換法等が挙げられる。なお、含浸法は、典型元素を含む化合物が溶解した溶液に担体を接触させて、典型元素を担体表面に吸着させる方法である。溶媒については通常は純水が用いられるが、典型元素を含む化合物を溶解するものであればメタノール、エタノール、酢酸やジメチルホルムアミドのような有機溶媒を用いることもできる。また、イオン交換法は、典型元素が溶解時にイオンに解離できる化合物が溶解した溶液にゼオライト等の酸点を持った担体を接触させて、担体の酸点に典型元素のイオンを導入する方法である。この場合も溶媒は純水が通常は用いられるが、典型元素イオンを溶解するものであればメタノール、エタノール、酢酸やジメチルホルムアミドのような有機溶媒を用いることもできる。また、含浸法、イオン交換法の後に、乾燥、焼成等の処理を行ってもよい。
リチウム（Ｌｉ）を含有させる場合の溶液としては、硝酸リチウム（ＬｉＮＯ３）水溶液、塩化リチウム（ＬｉＣｌ）水溶液、硫酸リチウム（Ｌｉ２ＳＯ４）水溶液、酢酸リチウム（ＬｉＯＣＯＣＨ３）の水溶液、酢酸リチウムの酢酸溶液、酢酸リチウムのエタノール溶液等が挙げられる。
ナトリウム（Ｎａ）を含有させる場合の溶液としては、塩化ナトリウム（ＮａＣｌ）水溶液、硫酸ナトリウム（Ｎａ２ＳＯ４）水溶液、硝酸ナトリウム（ＮａＮＯ３）水溶液、酢酸ナトリウム（ＮａＯＣＯＣＨ３）の水溶液等が挙げられる。
カリウム（Ｋ）を含有させる場合の溶液としては、硝酸カリウム（ＫＮＯ３）水溶液、塩化カリウム（ＫＣｌ）水溶液、硫酸カリウム（Ｋ２ＳＯ４）水溶液、酢酸カリウム（ＫＯＣＯＣＨ３）の水溶液、酢酸カリウムの酢酸溶液、酢酸カリウムのエタノール溶液等が挙げられる。
ルビジウム（Ｒｂ）を含有させる場合の溶液としては、塩化ルビジウム（ＲｂＣｌ）水溶液、硝酸ルビジウム（ＫＮＯ３）水溶液等が挙げられる。
セシウム（Ｃｓ）を含有させる場合の溶液としては、塩化セシウム（ＣｓＣＬ）、硝酸セシウム（ＣｓＮＯ３）水溶液、硫酸セシウム（Ｃｓ２ＳＯ４）水溶液、酢酸セシウム（ＣｓＯＣＯＣＨ３）の水溶液等が挙げられる。
フランシウム（Ｆｒ）を含有させる場合の溶液としては、塩化フランシウム（ＦｒＣｌ）水溶液等が挙げられる。
カルシウム（Ｃａ）を含有させる場合の溶液としては、塩化カルシウム（ＣａＣｌ２）水溶液、硝酸カルシウム（Ｃａ（ＮＯ３）２）水溶液等が挙げられる。
ストロンチウム（Ｓｒ）を含有させる場合の溶液としては、硝酸ストロンチウム（Ｓｒ（ＮＯ３）２）水溶液等が挙げられる。
バリウム（Ｂａ）を含有させる場合の溶液としては、塩化バリウム（ＢａＣｌ２）水溶液、硝酸バリウム（Ｂａ（ＮＯ３）２）水溶液、酢酸バリウム（Ｂａ（ＯＣＯＣＨ３）２）の水溶液等が挙げられる。
【００１９】
触媒が担体を含む不均一系触媒の場合、触媒における典型元素の総含有量（遷移元素及び典型元素等を含有した状態の担体の質量に対して）は、好ましくは０．０１質量％以上、より好ましくは０．０５質量％以上、さらに好ましくは０．１質量％以上、特に好ましくは０．５質量％以上、より特に好ましくは１．０質量％以上、最も好ましくは２．１質量％以上であり、好ましくは１０質量％以下、より好ましくは５質量％以下、さらに好ましくは４質量％以下である。上記範囲内であると、より効率良くオリゴシランを製造することができる。
【００２０】
触媒が担体としてゼオライトを含み、ゼオライトの表面及び／又は内部に遷移元素及び典型元素を含有する場合、遷移元素の総含有量及び典型元素の総含有量（遷移元素及び典型元素を含有した状態のゼオライトに対して）が、下記式（１）の条件を満たす量であることが好ましい。
【数３】
2017141889.tif 000006
（式（１）中、ＡＭ／Ａｌは前記ゼオライトに含有されている前記典型元素の総原子数を前記ゼオライトに含有されているアルミニウムの原子数で除した原子比を、ＴＭ／Ａｌは前記ゼオライトに含有されている遷移元素の総原子数を前記ゼオライトに含有されているアルミニウムの原子数で除した原子比を表す。）
ゼオライトに含有されているアルミニウムの原子数は、ゼオライト中の酸点の量と相関性があるが、それから算出される「（ＡＭ／Ａｌ）／（１−ＴＭ／Ａｌ）」の値によって、遷移元素及び典型元素等に由来するイオンにイオン交換されていないゼオライト中の酸点の割合を把握することができるのである。なお、「ＡＭ」、「ＴＭ」、「Ａｌ」の値は、例えば触媒を強酸等で全量溶解させて、その溶液を誘導結合プラズマ質量分析法（ＩＣＰ−ＭＡＳＳ）等で分析することで決定することができる。また、より簡易的な方法として、ゼオライト、典型元素、遷移元素の仕込量から決定することも挙げられる。
遷移元素はこのゼオライトの酸点と相互作用することにより、触媒活性を発現すると考えられる。ただし、Ａｌよりも過剰量使用しても、活性発現の効果がなくなるばかりでなく、Ａｌとの相互作用がより大きくなり、ゼオライト中のＡｌ原子を格子外に脱落させてしまうことがあり、Ａｌ原子数を上回らない当量の範囲で使用すべきである（上記式中の分母はマイナスにならないように）。一方、遷移元素と相互使用しないＡｌは酸点として残っており、この酸点により副反応が生起し、特に反応初期の選択率や触媒寿命に対して悪影響を与える。そのために、この酸点は中和しておくことが望ましい。
典型元素を用いれば、ほぼゼオライト中の酸点とイオン交換により、酸点を中和できるので、この酸点を反応に影響を与えない程度に、一部を中和しておくことが望ましい。一方で酸点よりも過剰に使用した場合には活性が低下してしまうので、過剰量の使用は避けたほうがよい。
そこで、「（ＡＭ／Ａｌ）／（１−ＴＭ／Ａｌ）」の値は、好ましくは０．１以上、より好ましくは０．２以上であり、好ましくは０．９以下、より好ましくは０．８以下である。上記範囲内であると、ゼオライト中の酸点が適度に残存していることになり、より効率良くオリゴシランを製造することができる。
【００２１】
触媒が不均一系触媒の場合、周期表第１３族典型元素を含有してもよい。なお、触媒における周期表第１３族典型元素の状態や組成は特に限定されないが、表面が酸化されていてもよい金属（単体金属、合金）の状態、金属酸化物（単一の金属酸化物、複合金属酸化物）の状態が挙げられる。また、触媒が担体を含む不均一系触媒の場合、担体の表面（外表面及び／又は細孔内）に金属酸化物の状態で担持されているもの、イオン交換や複合化で内部（担体骨格）に周期表第１３族典型元素が導入されているものが挙げられる。周期表第１３族典型元素を含有することによっても、初期のシランの転化率を抑えて過剰な消費を抑制するとともに、初期のジシランの選択率を高くすることができる。また、初期のシランの転化率を抑えることで、触媒寿命をより長くすることもできるものと言える。
第１３族典型元素としては、アルミニウム（Ａｌ）、ガリウム（Ｇａ）、インジウム（Ｉｎ）、タリウム（Ｔｌ）が挙げられる。
触媒への周期表第１３族典型元素の配合方法としては、周期表第１族典型元素等の場合と同様である。
【００２２】
触媒が不均一系触媒の場合、触媒における周期表第１３族典型元素の含有量（前述の遷移元素、前述の典型元素、及び周期表第１３族典型元素を含有した状態の担体の質量に対して）は、好ましくは０．０１質量％以上、より好ましくは０．０５質量％以上、さらに好ましくは０．１質量％以上、特に好ましくは０．５質量％以上、より特に好ましくは１．０質量％以上、最も好ましくは２．１質量％以上であり、好ましくは１０質量％以下、より好ましくは５質量％以下、さらに好ましくは４質量％以下である。上記範囲内であると、より効率良くオリゴシランを製造することができる。
【００２３】
触媒は、下記（ｉ）の条件を満たすものであることが好ましく、下記（ｉ）及び（ｉｉ）の条件を満たすものであることがより好ましく、下記（ｉ）〜（ｉｉｉ）の全ての条件を満たすものであることがさらに好ましく、下記（ｉ）〜（ｉｖ）の全ての条件を満たすものであることが特に好ましい。これらの条件を満たすものであると、より効率良くオリゴシランを製造することができる。また、工業的に実施する上では（ｖ）の条件を満たすことが好ましい。
（ｉ）担体を含む不均一系触媒であり、担体の表面及び／又は内部に遷移元素を含有する。
（ｉｉ）担体が短径０．４３ｎｍ以上、長径０．６９ｎｍ以下の細孔を有するゼオライトである。
（ｉｉｉ）担体を含む不均一系触媒であり、担体の表面及び／又は内部に典型元素を含有する。
（ｉｖ）遷移元素の総含有量及び典型元素の総含有量（遷移元素及び典型元素を含有した状態のゼオライトに対して）が、下記式（１）の条件を満たす量である。
【数４】
2017141889.tif 000007
（式（１）中、ＡＭ／Ａｌは前記ゼオライトに含有されている前記典型元素の総原子数を前記ゼオライトに含有されているアルミニウムの原子数で除した原子比を、ＴＭ／Ａｌは前記ゼオライトに含有されている遷移元素の総原子数を前記ゼオライトに含有されているアルミニウムの原子数で除した原子比を表す。）
（ｖ）粉体状担体を球状又は円柱状の成型体にしたものであり、アルミナの含有量が１０質量％以上３０質量％以下である。
【００２４】
反応工程に使用する反応器、操作手順、反応条件等は特に限定されず、目的に応じて適宜選択することができる。以下、反応器、操作手順、反応条件等について具体例を挙げて説明するが、これらの内容に限定されるものではない。
反応器は、図１（ａ）に示されるような回分反応器、図１（ｂ）に示されるような連続槽型反応器、図１（ｃ）に示されるような連続管型反応器の何れのタイプの反応器を使用してもよい。
【００２５】
操作手順は、例えば回分反応器を用いる場合、乾燥させた本発明に係るゼオライトを反応器内に設置し、反応器内の空気を減圧ポンプ等を利用して除去した後、ヒドロシラン等を投入して密閉し、反応器内を反応温度まで昇温して反応を開始する方法が挙げられる。
一方、連続槽型反応器又は連続管型反応器を用いる場合、乾燥させた本発明に係るゼオライトを反応器内に設置し、反応器内の空気を減圧ポンプ等を利用して除去した後、ヒドロシラン等を流通させ、反応器内を反応温度まで昇温して反応を開始する方法が挙げられる。
【００２６】
反応温度は、好ましくは１００℃以上、より好ましくは１５０℃以上、さらに好ましくは２００℃以上であり、好ましくは４５０℃以下、より好ましくは４００℃以下、さらに好ましくは３５０℃以下である。上記範囲内であると、より効率良くオリゴシランを製造することができる。なお、反応温度は、図２（ａ）に示されるように、反応工程中において一定に設定するほか、図２（ｂ１）、（ｂ２）に示されるように、反応開始温度を低めに設定し、反応工程中において昇温させても、或いは図２（ｃ１）、（ｃ２）に示されるように、反応開始温度を高めに設定し、反応工程中において降温させてもよい（反応温度の昇温は、図２（ｂ１）に示されるように連続的であっても、図２（ｂ２）に示されるように段階的であってもよい。同様に反応温度の降温は、図２（ｃ１）に示されるように連続的であっても、図２（ｃ２）に示されるように段階的であってもよい。）。特に反応開始温度を低めに設定し、反応工程中において反応温度を昇温させることが好ましい。反応開始温度を低めに設定することによって、本発明に係るゼオライト等の劣化が抑制され、より効率良くオリゴシランを製造することができる。反応温度を昇温させる場合の反応開始温度は、好ましくは５０℃以上、より好ましくは１００℃以上、さらに好ましくは１５０℃以上であり、好ましくは３５０℃以下、より好ましくは３００℃以下、さらに好ましくは２５０℃以下である。
【００２７】
反応器には、ヒドロシラン及び本発明に係るゼオライト以外の化合物を投入又は流通させてもよい。ヒドロシラン及び本発明に係るゼオライト以外の化合物としては、水素ガス、ヘリウムガス、窒素ガス、アルゴンガス等のガスやシリカ、水素化チタンなどのヒドロシランに対してほとんど反応性の無い固形物等が挙げられるが、特に水素ガスの存在下で行われることが好ましい。水素ガスの存在下であると、ゼオライト等の劣化が抑制されて、長時間安定的にオリゴシランを製造することができる。
ヒドロシランの脱水素縮合によって、下記反応式（ｉ）に示されるようにジシラン（Ｓｉ２Ｈ６）が生成することになるが、生成したジシランの一部は下記反応式（ｉｉ）に示されるようにテトラヒドロシラン（ＳｉＨ４）とジヒドロシリレン（ＳｉＨ２）に分解されるものと考えられる。さらに生成したジヒドロシリレンは、下記反応式（ｉｉｉ）に示されるように重合して固体状のポリシラン（ＳｉｎＨ２ｎ）となり、このポリシランがゼオライトの表面に吸着して、ヒドロシランの脱水素縮合活性が低下するためにジシランを含むオリゴシランの収率が低下するものと考えられる。
一方、水素ガスが存在すると、下記反応式（ｉｖ）に示されるようにジヒドロシリレンからテトラヒドロシランが生成し、ポリシランの生成が抑制されるため、長時間安定的にオリゴシランを製造することができるものと考えられる。
２ＳｉＨ４  →  Ｓｉ２Ｈ６  ＋  Ｈ２                  （ｉ）
Ｓｉ２Ｈ６  →  ＳｉＨ４  ＋  ＳｉＨ２                （ｉｉ）
ｎＳｉＨ２  →  ＳｉｎＨ２ｎ                          （ｉｉｉ）
ＳｉＨ２  ＋Ｈ２  →ＳｉＨ４                          （ｉｖ）
なお、反応器内は、水分が極力含まれないことが好ましい。例えば、反応前にゼオライトや反応器を十分に乾燥させたりすることが好ましい。
【００２８】
反応圧力は、絶対圧力で好ましくは０．１ＭＰａ以上、より好ましくは０．１５ＭＰａ以上、さらに好ましくは０．２ＭＰａ以上であり、好ましくは１０００ＭＰａ以下、より好ましくは５００ＭＰａ以下、さらに好ましくは１００ＭＰａ以下である。なお、ヒドロシランの分圧は、好ましくは０．０００１ＭＰａ以上、より好ましくは０．０００５ＭＰａ以上、さらに好ましくは０．００１ＭＰａ以上であり、好ましくは通常１００ＭＰａ以下、より好ましくは５０ＭＰａ以下、さらに好ましくは１０ＭＰａ以下である。上記範囲内であると、より効率良くオリゴシランを製造することができる。
反応工程が水素ガスの存在下で行われる場合の水素ガスの分圧は、好ましくは０．０１ＭＰａ以上、より好ましくは０．０３ＭＰａ以上、さらに好ましくは０．０５ＭＰａ以上であり、好ましくは１０ＭＰａ以下、より好ましくは５ＭＰａ以下、さらに好ましくは１ＭＰａ以下である。上記範囲内であると、長時間安定的にオリゴシランを製造することができる。
【００２９】
連続槽型反応器又は連続管型反応器を用いる場合、流通させるヒドロシランの流量は、触媒との接触時間が短いと転化率が低くなりすぎるし、あまりに長いとポリシランが生成しやすくなるので、接触時間が０．０１秒から３０分になるようにしたほうがよい。この場合、本発明に係るゼオライト１．０ｇに対して、ガスマスフローで設定した流量（１分間に流通させるテトラヒドロシランガスの標準状態（０℃−1ａｔｍ）での体積換算量）は好ましくは０．０１ｍＬ／分以上、より好ましくは０．０５ｍＬ／分以上、さらに好ましくは０．１ｍＬ／分以上であり、好ましくは１０００ｍＬ／分以下、より好ましくは５００ｍＬ／分以下、さらに好ましくは１００ｍＬ／分以下である。上記範囲内であると、より効率良くオリゴシランを製造することができる。また、オートクレーブ等により回分式で反応を行う場合にも、長時間にわたり反応を行うとポリシランができやすくなるし、あまりに短時間では反応転化率が低くなりすぎるので、反応時間は１分から１時間、より好ましくは５分から３０分程度にしたほうがよい。
反応工程が水素ガスの存在下で行われる場合の流通させる水素ガスの流量は、本発明に係るゼオライト１．０ｇに対して、ガスマスフローで設定した流量（１分間に流通させるテトラヒドロシランガスの標準状態（0℃-1atm）での体積換算量）は好ましくは０．０１ｍＬ／分以上、より好ましくは０．０５ｍＬ／分以上、さらに好ましくは０．１ｍＬ／分以上であり、好ましくは１００ｍＬ／分以下、より好ましくは５０ｍＬ／分以下、さらに好ましくは１０ｍＬ／分以下である。上記範囲内であると、長時間安定的にオリゴシランを製造することができる。
【００３０】
＜触媒＞
ヒドロシランの脱水素縮合反応を、前述の遷移元素の存在下で行うことにより、オリゴシランを効率良く製造できること前述したが、ヒドロシランを脱水素縮合させてオリゴシランを生成する脱水素縮合用の触媒であって、周期表第３族遷移元素、第４族遷移元素、第５族遷移元素、第６族遷移元素、及び第７族遷移元素からなる群より選択される少なくとも１種の遷移元素を含有することを特徴とする触媒も本発明の一態様である。
なお、触媒の詳細については、＜オリゴシランの製造方法＞で説明したものと同様であり、詳しい説明は省略するものとする。
【００３１】
＜触媒の製造方法＞
ヒドロシランを脱水素縮合させてオリゴシランを生成する脱水素縮合用の触媒として、担体を含む不均一系触媒で、担体の表面及び／又は内部に遷移元素を含有する触媒が好ましいことを前述したが、かかる触媒を製造することができる触媒の製造方法、即ち、下記の担体準備工程、遷移元素導入工程、及び遷移元素加熱工程を含むことを特徴とする触媒の製造方法も本発明の一態様（以下、「触媒の製造方法」と略す場合がある。）である。
担体準備工程：担体を準備する工程
遷移元素導入工程：担体準備工程で準備した担体に周期表第３族遷移元素、第４族遷移元素、第５族遷移元素、第６族遷移元素、及び第７族遷移元素からなる群より選択される少なくとも１種の遷移元素を含有させる工程
遷移元素加熱工程：遷移元素導入工程を経た前駆体を加熱する工程
なお、製造される触媒の詳細については、＜オリゴシランの製造方法＞で説明したものと同様であり、詳しい説明は省略するものとする。
以下、「担体準備工程」、「遷移元素導入工程」、「遷移元素加熱工程」等について詳細に説明する。
【００３２】
担体準備工程は、使用する担体を準備するものであれば、具体的な方法は特に限定されず、担体を入手しても、自ら担体を調製してもよい。
担体の具体的種類は、前述したようにシリカ、アルミナ、チタニア、ゼオライト、活性炭、リン酸アルミニウム等が挙げられるが、使用する担体は１種類に限られず、２種類以上を混ぜ合わせて使用してもよい。
担体は、粉体を球状又は円柱状に成型した成形体の形態であってもよく、粉体を成形するためにアルミナや粘土化合物等のバインダーを使用してもよい。バインダーとしてアルミナを使用する場合のアルミナの含有量（アルミナ、遷移元素及び後述する典型元素を含まない（元の粉状の）担体１００質量部に対して）は、好ましくは２質量部以上、より好ましくは５質量部以上、さらに好ましくは１０質量部以上であり、好ましくは５０質量部以下、より好ましくは４０質量部以下、さらに好ましくは３０質量部以下である。上記範囲内であると、担体強度を保ちながら触媒活性への悪影響を抑えることができる。
【００３３】
遷移元素導入工程は、担体準備工程で準備した担体に周期表第３族遷移元素、第４族遷移元素、第５族遷移元素、第６族遷移元素、及び第７族遷移元素からなる群より選択される少なくとも１種の遷移元素を含有させる工程であるが、遷移元素を含有させる方法は特に限定されず、前述のように含浸法、イオン交換法、蒸着法等の公知の方法を適宜利用することができる。具体的には、遷移元素の前駆体化合物を溶解させた水溶液に担体を接触させる方法が挙げられる。以下、水溶液に担体を接触させる方法における詳細な条件を説明する。
タングステン（Ｗ）を含有させる場合の前駆体化合物としては、タングステン酸アンモニウム五水和物（（ＮＨ４）１０Ｗ１２Ｏ４１・５Ｈ２Ｏ）、リンタングステン酸、ケイタングステン酸等が挙げられる。
バナジウム（Ｖ）を含有させる場合の前駆体化合物としては、オキシ硫酸バナジウム（ＶＯＳＯ４・ｎＨ２Ｏ（ｎ＝３〜４））、オキシシュウ酸バナジウム（Ｖ（Ｃ２Ｏ４）Ｏ・ｎＨ２Ｏ）等が挙げられる。
モリブデン（Ｍｏ）を含有させる場合の前駆体化合物としては、七モリブデン酸六アンモニウム四水和物（（ＮＨ４）６Ｍｏ７Ｏ２４・４Ｈ２Ｏ）、リンモリブデン酸、ケイモリブデン酸等が挙げられる。
クロム（Ｃｒ）を含有させる場合の前駆体化合物としては、クロム酸アンモニウム（（ＮＨ４）２ＣｒＯ４）、アセチルアセトンクロム(III)、ピリジン-2-カルボン酸クロム(III)等が挙げられる。
ニオブ（Ｎｂ）を含有させる場合の前駆体化合物としては、シュウ酸ニオブアンモニウム塩（（ＮＨ４）［Ｎｂ（Ｏ）（Ｃ２Ｏ４）２（Ｈ２Ｏ）２］）、ペンタキス(シュウ酸水素)ニオブ(Ｖ)(ｎ水和物)[Ｎｂ（ＨＣ２Ｏ４）５・ｎＨ２Ｏ）]等が挙げられる。
水溶液における遷移元素の前駆体化合物の濃度は、好ましくは０．０１質量％以上、より好ましくは０．１質量％以上、さらに好ましくは０．５質量％以上であり、好ましくは通常３０質量％以下、より好ましくは１０質量％以下、さらに好ましくは５質量％以下である。
水溶液の温度は、好ましくは通常５℃以上、より好ましくは１０℃以上、さらに好ましくは１５℃以上であり、好ましくは８０℃以下、より好ましくは６０℃以下、さらに好ましくは５０℃以下である。
担体と水溶液の接触（含浸）時間は、好ましくは１０分以上、より好ましくは３０分以上、さらに好ましくは１時間以上であり、含浸時間が長くてもそれほど悪影響は与えないが触媒の生産効率の点から好ましくは２日以下、より好ましくは１日以下、さらに好ましくは１２時間以下である。
【００３４】
遷移元素加熱工程は、遷移元素導入工程を経た前駆体を加熱する工程であるが、加熱温度等の条件について、以下詳細に説明する。
遷移元素加熱工程の加熱温度は、用いる担体の耐熱性に応じて５００℃〜１１００℃の範囲で設定することができる。好ましくは６００℃以上、より好ましくは７００℃以上、さらに好ましくは７５０℃以上、特に好ましくは８００℃以上であり、好ましくは１１００℃以下、より好ましくは１０００℃以下、さらに好ましくは９５０℃以下である。加熱時間としては所定の温度に到達してから、好ましくは３０分以上、２４時間以内であり、より好ましくは１時間以上、１２時間以内である。前記範囲内であると、活性のより高い触媒を製造することができる。
なお、担体がゼオライトである場合の遷移元素加熱工程の加熱温度は、好ましくは５００℃以上、より好ましくは６００℃以上、さらに好ましくは７００℃以上であり、好ましくは１０００℃以下、より好ましくは９００℃以下、さらに好ましくは８００℃以下である。
ただし、ゼオライトの種類によっては、適用できる温度が異なることがあり、例えば担体がＺＳＭ−５、ＺＳＭ−２２である場合の遷移元素加熱工程の加熱温度は、好ましくは７００℃以上、より好ましくは７５０℃以上、さらに好ましくは８００℃以上であり、好ましくは１０５０℃以下、より好ましくは１０００℃以下、さらに好ましくは９５０℃以下である。
また、担体がベータである場合の遷移元素加熱工程の加熱温度は、好ましくは５００℃以上、より好ましくは６００℃以上、さらに好ましくは７００℃以上であり、好ましくは１０００℃以下、より好ましくは９００℃以下、さらに好ましくは８００℃以下である。
遷移元素加熱工程を実施する雰囲気は、通常大気雰囲気である。
【００３５】
触媒の製造方法は、前述の遷移元素導入工程及び遷移元素加熱工程を含むものであればその他については特に限定されないが、触媒が周期表第１族典型元素及び第２族典型元素からなる群より選択される少なくとも１種の典型元素を含有する触媒である場合、下記の典型元素導入工程及び典型元素加熱工程を含むことが好ましい。
典型元素導入工程：担体に周期表第１族典型元素及び第２族典型元素からなる群より選択される少なくとも１種の典型元素を含有させる工程
典型元素加熱工程：典型元素導入工程を経た前駆体を加熱する工程
以下、「典型元素導入工程」、「典型元素加熱工程」等について詳細に説明する。
【００３６】
典型元素導入工程は、担体に周期表第１族典型元素及び第２族典型元素からなる群より選択される少なくとも１種の典型元素を含有させる工程であるが、典型元素を含有させる方法は特に限定されず、含浸法、イオン交換法等の公知の方法を適宜利用することができる。具体的には、典型元素の前駆体化合物を溶解させた水溶液に担体を接触させる方法が挙げられる。以下、水溶液に担体を接触させる方法における詳細な条件を説明する。
カリウム（Ｋ）を含有させる場合の前駆体化合物としては、硝酸カリウム（ＫＮＯ３）、水酸化カリウム（ＫＯＨ)、炭酸カリウム（Ｋ２ＣＯ３）、硫酸カリウム（Ｋ２ＳＯ４）、酢酸カリウム（ＫＯＣＯＣＨ３）等が挙げられる。
バリウム（Ｂａ）を含有させる場合の前駆体化合物としては、塩化バリウム（ＢａＣｌ２）、硝酸バリウム（Ｂａ（ＮＯ３）２）、水酸化バリウム（Ｂａ（ＯＨ）２）、酢酸バリウム（Ｂａ（ＯＣＯＣＨ３）２）等が挙げられる。
セシウム（Ｃｓ）を含有させる場合の前駆体化合物としては、硝酸セシウム（ＣｓＮＯ３）、水酸化セシウム（ＣｓＯＨ）、炭酸セシウム（Ｃｓ２ＣＯ３）、酢酸セシウム（ＣｓＯＣＯＣＨ３）等が挙げられる。
水溶液における典型元素の前駆体化合物の濃度は、好ましくは０．１質量％以上、より好ましくは１質量％以上、さらに好ましくは３質量％以上であり、好ましくは５０質量％以下、より好ましくは３０質量％以下、さらに好ましくは２０質量％以下である。
水溶液の温度は、好ましくは５℃以上、より好ましくは１０℃以上、さらに好ましくは１５℃以上であり、好ましくは８０℃以下、より好ましくは６０℃以下、さらに好ましくは５０℃以下である。
担体と水溶液の接触（含浸）時間は、好ましくは１０分以上、より好ましくは３０分以上、さらに好ましくは１時間以上であり、含浸時間が長くてもそれほど悪影響は与えないが触媒の生産効率の点から好ましくは２日以下、より好ましくは１日以下、さらに好ましくは１２時間以下である。
【００３７】
典型元素加熱工程は、典型元素導入工程を経た前駆体を加熱する工程であるが、加熱温度、雰囲気等について、以下詳細に説明する。
典型元素加熱工程の加熱温度は、通常乾燥できる温度であるが、好ましくは１００℃以上、より好ましくは１１０℃以上であり、好ましくは１０００℃以下、より好ましくは９００℃以下、さらに好ましくは７００℃以下、特に好ましくは５００℃以下である。加熱時間としては所定の温度に到達してから、好ましくは３０分以上、２４時間以内であり、より好ましくは１時間以上、１２時間以内である。前記範囲内であると、活性のより高い触媒を製造することができる。
典型元素加熱工程を実施する雰囲気は、通常大気雰囲気である。
【００３８】
触媒の製造方法は、前述の担体準備工程、遷移元素導入工程、及び遷移元素加熱工程を含むものであれば、その他については特に限定されないが、担体準備工程等を行う順番としては、下記の実施形態１〜３が挙げられる。
・実施形態１：担体準備工程、遷移元素導入工程、遷移元素加熱工程の順番で実施。
・実施形態２：担体準備工程、遷移元素導入工程、遷移元素加熱工程、典型元素導入工程、典型元素加熱工程の順番で実施。
・実施形態３：担体準備工程、典型元素導入工程、典型元素加熱工程、遷移元素導入工程、遷移元素加熱工程の順番で実施。
なお、遷移元素導入工程等の実施回数は、それぞれ１回に限られず、２回以上行ってもよい。
【実施例】
【００３９】
以下に実施例及び比較例を挙げて本発明をさらに具体的に説明するが、本発明の趣旨を逸脱しない限り適宜変更することができる。従って、本発明の範囲は以下に示す具体例により限定的に解釈されるべきものではない。なお、実施例及び比較例は、図３に示される反応装置（概念図）の反応管内の固定床にゼオライトを固定して、ヘリウムガス等で希釈したテトラヒドロシランを含む反応ガスを流通させることにより行った。生成したガスは、株式会社島津製作所社製ガスクロマトグラフＧＣ−１７Ａを用いて、ＴＣＤ（熱伝導度検出器）で分析を行った。また、ＧＣで検出できなかった場合（検出限界以下）は、収率は０％と表記した。ジシラン等の定性分析は、ＭＡＳＳ（質量分析計）で行った。なお、図３のフィルター１０は、反応ガスサンプルリング用ではあるが、実施例では特に冷却等を行いサンプリングするような操作はせず、直接反応ガスをガスクロマトグラフに導入して分析した。本評価に使用した反応装置は試験、研究用であるため、生成物を安全な形で系外に排出するための除外装置１３を装備している。
使用したゼオライトの細孔は、以下の通りである。
・Ｚｅｏｌｉｔｅ  Ｙ（Ｙ型ゼオライト）(構造コ−ド：ＦＡＵ  Ｈ-Ｙ型ゼオライト、Ｎａ-Ｙ型ゼオライト等を含む)：
＜１１１＞短径０．７４ｎｍ、長径０．７４ｎｍ
・ＺＳＭ−５(構造コ−ド：ＭＦＩ  Ｈ−ＺＳＭ−５、ＮＨ４−ＺＳＭ−５等を含む。)：
＜１００＞短径０．５１ｎｍ、長径０．５５ｎｍ
＜０１０＞短径０．５３ｎｍ、長径０．５６ｎｍ
・ＺＳＭ−２２(構造コ−ド：ＴＯＮ)：
＜００１＞短径０．４６ｎｍ、長径０．５７ｎｍ
・Ｂｅｔａ（ベータ）(構造コ−ド：ＢＥＡ)：
＜１００＞短径０．６６ｎｍ、長径０．６７ｎｍ
＜００１＞短径０．５６ｎｍ、長径０．５６ｎｍ
・Ｈ−モルデナイト(構造コ−ド：ＭＯＲ)：
＜００１＞短径０．６５ｎｍ、長径０．７０ｎｍ
＜０１０＞短径０．３４ｎｍ、長径０．４８ｎｍ
＜００１＞短径０．２６ｎｍ、長径０．５７ｎｍ
・Ｈ−フェリエライト(構造コ−ド：ＦＥＲ)：
＜００１＞短径０．４２ｎｍ、長径０．５４ｎｍ
＜０１０＞短径０．３５ｎｍ、長径０．４８ｎｍ
なお、細孔の短径、長径の数値は、「http://www.jaz-online.org/introduction/qanda.html」、及び「ATLAS OF ZEOLITE FRAMEWORK TYPES, Ch. Baerlocher,L.B. McCusker and D.H. Olson, Sixth Revised Edition 2007,published on behalf of the structure Commission of the international Zeolite Association」に記載されているものである。【００４０】
［周期表第３族遷移元素等担持シリカの調製］
＜調製例１：タングステン（Ｗ）担持シリカの調製＞
ビ−ズ状シリカ（富士シリシア製：製品名  Ｑ−１０）１０ｇに、（ＮＨ４）１０Ｗ１２Ｏ４１・５Ｈ２Ｏ ０．１４ｇ（Ｗ換算で１質量％担持に相当)を蒸留水１０ｇに溶解させた水溶液を加えて、１時間混合した。その後、１１０℃で４時間大気雰囲気下で乾燥させた後、９００℃で２時間大気雰囲気下で焼成して、粉体状のＷ１質量％担持シリカを得た。なお、この場合の担持量は使用した原料ゼオライト１質量部に対する外数としての質量％（１質量％なら原料ゼオライト１００質量部に対してＷ１質量部の意）である。【００４１】
［周期表第３族遷移元素等担持ゼオライトの調製］
＜調製例２：タングステン（Ｗ）担持ゼオライトの調製１＞
Ｈ−Ｙ型ゼオライト（シリカ／アルミナ比＝５．５、東ソ−製  触媒学会参照触媒：ＪＲＣ-Ｚ-ＨＹ５．５）１０ｇに、（ＮＨ４）１０Ｗ１２Ｏ４１・５Ｈ２Ｏ ０．１４ｇ（Ｗ換算で１質量％担持に相当)を加熱した蒸留水１０ｇに溶解させた水溶液を加えて、加熱しながら１時間混合した。その後、１１０℃で４時間大気雰囲気下で乾燥させた後、９００℃で２時間大気雰囲気下で焼成して、粉体状のＷ１質量％担持Ｙ型ゼオライトを得た。【００４２】
＜調製例３：タングステン（Ｗ）担持ゼオライトの調製２＞
ＮＨ４−ＺＳＭ−５（シリカ／アルミナ比＝２３、東ソー製：製品名  ＨＳＺ−８００タイプ８２０ＮＨＡ）２０ｇに、（ＮＨ４）１０Ｗ１２Ｏ４１・５Ｈ２Ｏ ０．２８ｇ（Ｗ換算で１質量％担持に相当)を加熱した蒸留水２０ｇに溶解させた水溶液を加えて、加熱しながら１時間混合した。その後、１１０℃で４時間大気雰囲気下で乾燥させた後、９００℃で２時間大気雰囲気下で焼成して、粉体状のＷ１質量％担持ＺＳＭ−５（シリカ／アルミナ比＝２３）を得た。【００４３】
＜調製例４：モリブデン（Ｍｏ）担持ゼオライトの調製＞
ＮＨ４−ＺＳＭ−５（シリカ／アルミナ比＝２３、東ソー製：製品名  ＨＳＺ−８００タイプ８２０ＮＨＡ）２０ｇに、蒸留水２０ｇ、（ＮＨ４）６Ｍｏ７Ｏ２４・４Ｈ２Ｏ ０．３７ｇ（Ｍｏ換算で１質量％担持に相当)を加えて、室温で１時間混合した。その後、１１０℃で４時間大気雰囲気下で乾燥させた後、９００℃で２時間大気雰囲気下で焼成して、粉体状のＭｏ１質量％担持ＺＳＭ−５（シリカ／アルミナ比＝２３）を得た。【００４４】
＜調製例５：バナジウム（Ｖ）担持ゼオライトの調製＞
ＮＨ４−ＺＳＭ−５（シリカ／アルミナ比＝２３、東ソー製：製品名  ＨＳＺ−８００タイプ８２０ＮＨＡ）２０ｇに、ＶＯＳＯ４・ｎＨ２Ｏ（ｎ＝３〜４）０．８９ｇ（Ｖ換算で１質量％担持に相当)を加熱した蒸留水２０ｇに溶解させた水溶液を加えて、加熱しながら１時間混合した。その後、１１０℃で４時間大気雰囲気下で乾燥させた後、９００℃で２時間大気雰囲気下で焼成して、粉体状のＶ１質量％担持ＺＳＭ−５（シリカ／アルミナ比＝２３）を得た。【００４５】
＜調製例６：チタン（Ｔｉ）担持ゼオライトの調製＞
ＮＨ４−ＺＳＭ−５（シリカ／アルミナ比＝２３、東ソー製：製品名  ＨＳＺ−８００タイプ８２０ＮＨＡ）２０ｇに、塩化チタン水溶液（Ｔｉ１６質量％含有）１．２ｇ（Ｔｉ換算で１質量％担持に相当)を蒸留水２０ｇで希釈した水溶液を加えて、加熱しながら１時間混合した。その後、１１０℃で４時間大気雰囲気下で乾燥させた後、９００℃で２時間大気雰囲気下で焼成して、粉体状のＴｉ１質量％担持ＺＳＭ−５（シリカ／アルミナ比＝２３）を得た。【００４６】
[遷移元素非含有シリカの調製］
＜調製例７：遷移元素非含有シリカの調製＞
ビ−ズ状シリカ（富士シリシア製：製品名  Ｑ−１０）１０ｇを７００℃で２時間大気雰囲気下で焼成して、焼成シリカを得た。【００４７】
[遷移元素非含有ゼオライトの調製］
＜調製例８：遷移元素非含有ゼオライトの調製１＞
Ｈ−Ｙ型ゼオライト（シリカ／アルミナ比＝５．５、東ソ−製  触媒学会参照触媒：ＪＲＣ-Ｚ−ＨＹ５．５）１０ｇを１１０℃で４時間大気雰囲気下で乾燥させた後、９００℃で２時間大気雰囲気下で焼成して、焼成したＹ型ゼオライトを得た。【００４８】
＜調製例９：遷移元素非含有ゼオライトの調製２＞
ＮＨ４−ＺＳＭ−５（シリカ／アルミナ比＝２３、東ソー製：製品名  ＨＳＺ−８００タイプ８２０ＮＨＡ）２０ｇを１１０℃で４時間大気雰囲気下で乾燥させた後、９００℃で２時間大気雰囲気下で焼成して、粉体状の遷移元素非含有のＺＳＭ−５（シリカ／アルミナ比＝２３）を得た。【００４９】
[周期表第１族典型元素等及び周期表第３族遷移元素等担持ゼオライトの調製］
＜調製例１０：Ｋ含有モリブデン（Ｍｏ）担持ゼオライトの調製＞
調製例４で調製したＭｏ１質量％担持ＺＳＭ−５（シリカ／アルミナ比＝２３）５ｇに蒸留水５ｇ、ＫＮＯ３ ０．３２ｇ（Ｋ換算で２．４質量％担持に相当)を加えて、室温で１時間混合した。その後、１１０℃で４時間大気雰囲気下で乾燥させた後、９００℃で２時間大気雰囲気下で焼成して、Ｋが２．４質量％含有されたＭｏ１質量％担持ＺＳＭ−５（シリカ／アルミナ比＝２３）を得た。なお、得られたＫ含有モリブデン（Ｍｏ）担持ＺＳＭ−５について、下記式（１）中の「（ＡＭ／Ａｌ）／（１−ＴＭ／Ａｌ）」の値を計算した結果、０．４９となった（ＺＳＭ−５のシリカ／アルミナ比から「Ａｌ」は１．３５ｍｏｌ／ｋｇと、Ｋの含有量から「ＡＭ」は０．６１ｍｏｌ／ｋｇと、Ｍｏの含有量（１０ｇ／１．０ｋｇ担体）から「ＴＭ」は０．１０ｍｏｌ／ｋｇと計算した。）。また、Ｋの総含有量の分析を行ったところ、２．１質量％であった（Ｋの分析値は内数）。なお、本分析はＩＣＰ発光分光分析法（装置名：analytikjena PQ9000  （メーカー；アナリティクイエナ））を用いて以下の手順で行った。
試料をメノウ乳鉢で粉砕後（粉砕操作は工程を一定にするため粉末試料についても実施した。）、０．０２ｇを白金ルツボ内で精秤した。これに過酸化ナトリウム０．５０ｇ、メタほう酸リチウム０．５０ｇを加えて溶融した。融成物はＨＦ及びＨＮＯ３を加えて白金ルツボから剥離させ、超純水を加えて溶解した。これを２５０ｍＬに定容し、ＩＣＰ発光法で分析した。一連の分析は各水準に対し、ｎ＝２で実施し、各々の分析値と平均値を求めた。
【数５】
2017141889.tif 000008
【００５０】
＜調製例１１：Ｋ含有タングステン（Ｗ）担持ゼオライトの調製＞
調製例３で調製したＷ１質量％担持ＺＳＭ−５（シリカ／アルミナ比＝２３）５ｇに蒸留水５ｇ、ＫＮＯ３ ０．３２ｇ（Ｋ換算で２．４質量％担持に相当)を加えて、室温で１時間混合した。その後、１１０℃で４時間大気雰囲気下で乾燥させた後、９００℃で２時間大気雰囲気下で焼成して、Ｋが２．４質量％含有されたＷ１質量％担持ＺＳＭ−５（シリカ／アルミナ比＝２３）を得た。なお、得られたＫ含有タングステン（Ｗ）担持ＺＳＭ−５について、式（１）中の「（ＡＭ／Ａｌ）／（１−ＴＭ／Ａｌ）」の値を計算した結果、０．６９となった。同様に、Ｋの総含有量は２．１質量％であった。【００５１】
＜調製例１２：Ｂａ含有モリブデン（Ｍｏ）担持ゼオライトの調製＞
調製例４で調製したＭｏ１質量％担持ＺＳＭ−５（シリカ／アルミナ比＝２３）５ｇに蒸留水５ｇ、ＢａＣｌ２ ０．１９ｇ（Ｂａ換算で２．４質量％担持に相当)を加えて、室温で１時間混合した。その後、１１０℃で４時間大気雰囲気下で乾燥させた後、９００℃で２時間大気雰囲気下で焼成して、Ｂａが２．４質量％含有されたＭｏ１質量％担持ＺＳＭ−５（シリカ／アルミナ比＝２３）を得た。なお、得られたＢａ含有モリブデン（Ｍｏ）担持ＺＳＭ−５について、式（１）中の「（ＡＭ／Ａｌ）／（１−ＴＭ／Ａｌ）」の値を計算した結果、０．１４となった。Ｂａの総含有量は２．３質量％であった。【００５２】
＜調製例１３：Ｃｓ含有モリブデン（Ｍｏ）担持ゼオライトの調製＞
調製例４で調製したＭｏ１質量％担持ＺＳＭ−５（シリカ／アルミナ比＝２３）５ｇに蒸留水５ｇ、ＣｓＮＯ３ ０．１８ｇ（Ｃｓ換算で２．４質量％担持に相当)を加えて、室温で１時間混合した。その後、１１０℃で４時間大気雰囲気下で乾燥させた後、９００℃で２時間大気雰囲気下で焼成して、Ｃｓが２．４質量％含有されたＭｏ１質量％担持ＺＳＭ−５（シリカ／アルミナ比＝２３）を得た。なお、得られたＣｓ含有モリブデン（Ｍｏ）担持ＺＳＭ−５について、式（１）中の「（ＡＭ／Ａｌ）／（１−ＴＭ／Ａｌ）」の値を計算した結果、０．１５となった。Ｃｓの総含有量は２．１質量％であった。【００５３】
＜調製例１４：Ｋ含有モリブデン（Ｍｏ）担持ゼオライトの調製＞
調製例４で調製したＭｏ１質量％担持ＺＳＭ−５（シリカ／アルミナ比＝２３）５ｇに蒸留水５ｇ、ＫＮＯ３ ０．６４ｇ（Ｋ換算で４．９質量％担持に相当)を加えて、室温で１時間混合した。その後、１１０℃で４時間大気雰囲気下で乾燥させた後、９００℃で２時間大気雰囲気下で焼成して、Ｋが４．９質量％含有されたＭｏ１質量％担持ＺＳＭ−５（シリカ／アルミナ比＝２３）を得た。なお、得られたＫ含有モリブデン（Ｍｏ）担持ＺＳＭ−５について、式（１）中の「（ＡＭ／Ａｌ）／（１−ＴＭ／Ａｌ）」の値を計算した結果、１．０となった。Ｋの総含有量は４．６質量％であった。【００５４】
＜調製例１５：モリブデン（Ｍｏ）担持ゼオライトの調製＞
ＮＨ４−ＺＳＭ−５（シリカ／アルミナ比＝４０、東ソー製：製品名  ＨＳＺ−８００タイプ８４０ＮＨＡ）２０ｇに、蒸留水２０ｇ、（ＮＨ４）６Ｍｏ７Ｏ２４・４Ｈ２Ｏ ０．１８５ｇ（Ｍｏ換算で０．５質量％担持に相当)を加えて、室温で１時間混合した。その後、１１０℃で４時間大気雰囲気下で乾燥させた後、９００℃で２時間大気雰囲気下で焼成して、粉体状のＭｏ０．５質量％担持ＺＳＭ−５（シリカ／アルミナ比＝４０）を得た。【００５５】
＜調製例１６：Ｂａ含有モリブデン（Ｍｏ）担持ゼオライトの調製＞
調製例１５で調製したＭｏ０．５質量％担持ＺＳＭ−５（シリカ／アルミナ比４０）５ｇに蒸留水１０ｇ、Ｂａ（ＮＯ３）２０．２３８ｇ（Ｂａ換算で２．５質量％担持に相当)を加えて、室温で１時間混合した。その後、１１０℃で４時間大気雰囲気下で乾燥させた後、９００℃で２時間大気雰囲気下で焼成して、Ｂａが２．４質量％含有されたＭｏ０．５質量％担持ＺＳＭ−５（シリカ／アルミナ比＝４０）を得た。なお、得られたＢａ含有モリブデン（Ｍｏ）担持ＺＳＭ−５について、式（１）中の「（ＡＭ／Ａｌ）／（１−ＴＭ／Ａｌ）」の値を計算した結果、０．２４となった。Ｂａの総含有量は２．３質量％であった。【００５６】
＜調製例１７：Ｂａ含有モリブデン（Ｍｏ）担持ゼオライトの調製＞
ＮＨ４−ＺＳＭ−５（シリカ／アルミナ比＝４０、東ソー製：製品名  ＨＳＺ−８００タイプ８４０ＮＨＡ）５ｇに、蒸留水１０ｇ、Ｂａ（ＮＯ３）２０．２３８ｇ（Ｂａ換算で２．４質量％担持に相当)を加えて、室温で１時間混合した。その後、２５０℃で２時間大気雰囲気下で乾燥させた。乾燥後、蒸留水５ｇ、（ＮＨ４）６Ｍｏ７Ｏ２４・４Ｈ２Ｏ ０．０４６ｇ（Ｍｏ換算で０．５質量％担持に相当)を加えて、室温で１時間混合した。その後、１１０℃で４時間大気雰囲気下で乾燥させた後、９００℃で２時間大気雰囲気下で焼成して、粉体状のＢａが２．４質量％含有されたＭｏ０．５質量％担持ＺＳＭ−５（シリカ／アルミナ比＝４０）を得た。なお、得られたＢａ含有モリブデン（Ｍｏ）担持ＺＳＭ−５について、式（１）中の「（ＡＭ／Ａｌ）／（１−ＴＭ／Ａｌ）」の値を計算した結果、０．２４となった。Ｂａの総含有量は２．３質量％であった。【００５７】
＜調製例１８：モリブデン（Ｍｏ）担持ペレット状ゼオライトの調製＞
ペレット状のＨ−ＺＳＭ−５（シリカ／アルミナ比＝２３、東ソー製：製品名ＨＳＺ  品種８２２ＨＯＤ３Ａ、アルミナ１８〜２２質量％含有（ＳＤＳ記載値））２０ｇに、蒸留水２０ｇ、（ＮＨ４）６Ｍｏ７Ｏ２４・４Ｈ２Ｏ ０．３７ｇ（Ｍｏ換算で１質量％担持に相当)を加えて、室温で１時間混合した。その後、１１０℃で４時間大気雰囲気下で乾燥させた後、７００℃で２時間大気雰囲気下で焼成して、Ｍｏ１質量％担持ＺＳＭ−５（ペレット状）を得た。【００５８】
＜調製例１９：モリブデン（Ｍｏ）担持ペレット状ゼオライトの調製＞
ペレット状のＨ−ＺＳＭ−５（シリカ／アルミナ比＝２３、東ソー製：製品名ＨＳＺ  品種８２２ＨＯＤ３Ａ、アルミナ１８〜２２質量％含有（ＳＤＳ記載値））１４．２ｇに、蒸留水１０ｇ、（ＮＨ４）６Ｍｏ７Ｏ２４・４Ｈ２Ｏ ０．１３１ｇ（Ｍｏ換算で０．５質量％担持に相当)を加えて、室温で１時間混合した。その後、１１０℃で４時間大気雰囲気下で乾燥させた後、７００℃で２時間大気雰囲気下で焼成して、Ｍｏ０．５質量％担持ＺＳＭ−５（ペレット状）を得た。【００５９】
＜調製例２０：Ｂａ含有モリブデン（Ｍｏ）担持ペレット状ゼオライトの調製＞
調製例１９で調製したＭｏ０．５質量％担持ペレット状ＺＳＭ−５  ５ｇに蒸留水１０ｇ、Ｂａ（ＮＯ３）２０．２３８ｇ（Ｂａ換算で２．４質量％担持に相当)を加えて、室温で１時間混合した。その後、１１０℃で４時間大気雰囲気下で乾燥させた後、７００℃で２時間焼成して、Ｂａが２．４質量％含有されたＭｏ０．５質量％担持ＺＳＭ−５（ペレット状）を得た。なお、得られた上記Ｂａ含有モリブデン（Ｍｏ）担持ペレット状ＺＳＭ−５について、式（１）中の「（ＡＭ／Ａｌ）／（１−ＴＭ／Ａｌ）」の値を計算した結果、０．１８（バインダーを２割含んでおり、その分を考慮して計算）となった。Ｂａの総含有量は２．３質量％であった。【００６０】
＜調製例２１：モリブデン（Ｍｏ）担持ペレット状ゼオライトの調製＞
ペレット状のＨ−ベータ（シリカ／アルミナ比＝１７．１、東ソー製：製品名ＨＳＺ  品種９２０ＨＯＤ１Ａ、アルミナ１８〜２２質量％含有（ＳＤＳ記載値））２０ｇに、蒸留水２０ｇ、（ＮＨ４）６Ｍｏ７Ｏ２４・４Ｈ２Ｏ  ０．３７ｇ（Ｍｏ換算で１質量％担持に相当)を加えて、室温で１時間混合した。その後、大気雰囲気下１１０℃で４時間大気雰囲気下で乾燥させた後、大気雰囲気下６００℃で６時間焼成して、Ｍｏ１質量％担持ベータ（ペレット状）を得た。【００６１】
＜調製例２２：モリブデン（Ｍｏ）担持ペレット状ゼオライトの調製＞
ペレット状のＨ−モルデナイト（シリカ／アルミナ比＝１７．８、東ソー製：製品名ＨＳＺ  品種６４０ＨＯＤ１Ａ、アルミナ１８〜２２質量％含有（ＳＤＳ記載値））２０ｇに、蒸留水２０ｇ、（ＮＨ４）６Ｍｏ７Ｏ２４・４Ｈ２Ｏ ０．３７ｇ（Ｍｏ換算で１質量％担持に相当)を加えて、室温で１時間混合した。その後、大気雰囲気下１１０℃で４時間大気雰囲気下で乾燥させた後、大気雰囲気下６００℃で６時間焼成して、Ｍｏ１質量％担持モルデナイト（ペレット状）を得た。【００６２】
＜調製例２３：モリブデン（Ｍｏ）担持ペレット状ゼオライトの調製＞
ペレット状のＨ−フェリエライト（シリカ／アルミナ比＝１８．７、東ソー製：製品名ＨＳＺ  品種７２２ＨＯＤ１Ａ、アルミナ１８〜２２質量％含有（ＳＤＳ記載値））２０ｇに、蒸留水２０ｇ、（ＮＨ４）６Ｍｏ７Ｏ２４・４Ｈ２Ｏ  ０．３７ｇ（Ｍｏ換算で１質量％担持に相当)を加えて、室温で１時間混合した。その後、大気雰囲気下１１０℃で４時間大気雰囲気下で乾燥させた後、大雰囲気下６００℃で６時間焼成して、Ｍｏ１質量％担持フェリエライト（ペレット状）を得た。【００６３】
＜調製例２４：モリブデン（Ｍｏ）担持ペレット状ゼオライトの調製＞
ペレット状のＨ−Ｙ（シリカ／アルミナ比＝６．１、東ソー製：製品名ＨＳＺ  品種３３０ＨＯＤ１Ａ、アルミナ１８〜２２質量％含有（ＳＤＳ記載値））２０ｇに、蒸留水２０ｇ、（ＮＨ４）６Ｍｏ７Ｏ２４・４Ｈ２Ｏ ０．３７ｇ（Ｍｏ換算で１質量％担持に相当)を加えて、室温で１時間混合した。その後、大気雰囲気下１１０℃で４時間大気雰囲気下で乾燥させた後、大雰囲気下６００℃で６時間焼成して、Ｍｏ１質量％担持Ｙ（ペレット状）を得た。【００６４】
＜調製例２５：モリブデン（Ｍｏ）担持ペレット状ゼオライトの調製＞
焼成温度を７００℃から９００℃に変更した以外は調製例１８と同様に触媒を調製し、Ｍｏ１質量％担持ＺＳＭ−５（ペレット状）を得た。【００６５】
＜調製例２６：Ｂａ含有モリブデン（Ｍｏ）担持ペレット状ゼオライトの調製＞
ペレット状のＨ−ＺＳＭ−５（シリカ／アルミナ比＝２３、東ソー製：製品名ＨＳＺ  品種８２２ＨＯＤ３Ａ、アルミナ１８〜２２質量％含有（ＳＤＳ記載値））１４．２ｇに、酢酸バリウム４０質量％水溶液（大崎工業株式会社製）１．７８g（Ｂａ換算で２．４質量％担持に相当)に純水を加え、６．０ｍｌとしたものを含浸し、１１０℃で２時間乾燥した。この乾燥した担体に（ＮＨ４）６Ｍｏ７Ｏ２４・４Ｈ２Ｏ ０．２６１ｇ（Ｍｏ換算で１質量％担持に相当)を含有する水溶液５．０ｍｌを用いて含浸させ、1時間風乾に引き続き、１１０℃で２時間大気雰囲気下で乾燥させた後、９００℃で２時間大気雰囲気下で焼成して、Ｂａが２．４質量％含有されたＭｏ１．０質量％担持ＺＳＭ−５（ペレット状）を得た。なお、得られた上記Ｂａ含有モリブデン（Ｍｏ）担持ペレット状ＺＳＭ−５について、式（１）中の「（ＡＭ／Ａｌ）／（１−ＴＭ／Ａｌ）」の値を計算した結果、０．１４（バインダーを２割含んでおり、その分を考慮して計算）となった。【００６６】
＜調製例２７：マンガン（Ｍｎ）担持ペレット状ゼオライトの調製＞
ペレット状のＨ−ＺＳＭ−５（シリカ／アルミナ比＝２３、東ソー製：製品名ＨＳＺ  品種８２２ＨＯＤ３Ａ、アルミナ１８〜２２質量％含有（ＳＤＳ記載値））２０．０ｇに、塩化マンガン四水和物 ＭｎＣｌ２・４Ｈ２Ｏ（和光純薬工業株式会社製）０．７２ｇ（Ｍｎ換算で１質量％担持に相当)を８．４ｇの水で溶解した水溶液を含浸させ、1時間風乾に引き続き、１１０℃で２時間大気雰囲気下で乾燥させた後、７００℃で２時間大気雰囲気下で焼成して、Ｍｎ１．０質量％担持ＺＳＭ−５（ペレット状）を得た。【００６７】
＜調製例２８：バナジウム（Ｖ）担持ペレット状ゼオライトの調製＞
ペレット状のＨ−ＺＳＭ−５（シリカ／アルミナ比＝２３、東ソー製：製品名ＨＳＺ  品種８２２ＨＯＤ３Ａ、アルミナ１８〜２２質量％含有（ＳＤＳ記載値））２０．０ｇに、オキシシュウ酸バナジウム Ｖ（Ｃ２Ｏ４）Ｏ・ｎＨ２Ｏ（シュウ酸を約４０質量％含有、和光純薬工業株式会社製、純度分析値５８．８質量％）０．８８ｇ（Ｖ換算で０．８４質量％担持に相当)を８．４ｇの水で溶解した水溶液を含浸させ、1時間風乾に引き続き、１１０℃で２時間大気雰囲気下で乾燥させた後、９００℃で２時間大気雰囲気下で焼成して、Ｖ０．８質量％担持ＺＳＭ−５（ペレット状）を得た。【００６８】
＜調製例２９：ニオブ（Ｎｂ）担持ペレット状ゼオライトの調製＞
ペレット状のＨ−ＺＳＭ−５（シリカ／アルミナ比＝２３、東ソー製：製品名ＨＳＺ  品種８２２ＨＯＤ３Ａ、アルミナ１８〜２２質量％含有（ＳＤＳ記載値））２０．０ｇに、シュウ酸ニオブアンモニウム塩（ＮＨ４）［Ｎｂ（Ｏ）（Ｃ２Ｏ４）２（Ｈ２Ｏ）２］（Ｈ．Ｃ．Ｓｔａｒｃｋ社製）０．４６ｇ（Ｎｂ換算で１質量％担持に相当)を４．２ｇの熱水で溶解した水溶液を含浸させ、1時間風乾に引き続き、１１０℃で２時間大気雰囲気下で乾燥させた後、９００℃で２時間大気雰囲気下で焼成して、Ｎｂ１．０質量％担持ＺＳＭ−５（ペレット状）を得た。【００６９】
＜調製例３０：酸化モリブデン使用モリブデン（Ｍｏ）担持ペレット状ゼオライトの調製＞
ペレット状のＨ−ＺＳＭ−５（シリカ／アルミナ比＝２３、東ソー製：製品名ＨＳＺ  品種８２２ＨＯＤ３Ａ、アルミナ１８〜２２質量％含有（ＳＤＳ記載値））２０．０ｇをビーカーに入れた。酸化モリブデン（和光純薬工業株式会社製）０．３０ｇ（Ｍｏ換算で１質量％担持に相当)に水１ｇ を加えて乳鉢で粉砕後、７．４ｇの水で洗いながら、ゼオライトペレットの入ったビーカーに移し、出来るだけ均一に混ざるように振り混ぜた（酸化モリブデンは水には溶解せず、乳白色のスラリーの状態で混合）。混合したペレットを１１０℃で２時間大気雰囲気下で乾燥させた後、９００℃で２時間大気雰囲気下で焼成して、酸化モリブデン使用Ｍｏ１．０質量％担持ＺＳＭ−５（ペレット状）を得た。【００７０】
＜調製例３１：クロム（Ｃｒ）担持粉末状ゼオライトの調製＞
粉末状のＺＳＭ−２２（ＡＣＳ社製  シリカ／アルミナ比＝６５−８０  ホームページ記載値）２．０５ｇに、クロム酸アンモニウム（ＮＨ４）２ＣｒＯ４（和光純薬工業株式会社製）０．０５９ｇ（Ｃｒ換算で１質量％担持に相当)を４ｇの水で溶解した水溶液を含浸させ、1時間風乾に引き続き、１１０℃で２時間大気雰囲気下で乾燥させた後、７００℃で２時間大気雰囲気下で焼成して、Ｃｒ１．０質量％担持ＺＳＭ−２２（粉末状）を得た。【００７１】
［周期表第３族遷移元素等含有触媒存在下におけるオリゴシランの生成］
＜実施例１＞
調製例１で調製したＷ１質量％担持シリカ １．０ｇを反応管に設置し、減圧ポンプを使って反応管内の空気を除去した後、ヘリウムガスで置換した。ヘリウムガスを２０ｍＬ／分の速度で流通させ、２００℃に昇温後、１時間流通させた。その後、アルゴンとシランの混合ガス（Ａｒ：２０％、ＳｉＨ４：８０％（体積比））２ｍＬ／分と水素ガス２ｍＬ／分とヘリウムガス１６ｍＬ／分をガスミキサーで混合して流通させた。５分後にアルゴンとシランの混合ガスを１ｍＬ／分に、水素ガスを１ｍＬ／分に、ヘリウムガスを８ｍＬ／分に変更し、表１に示すようにそれぞれの時間経過後の反応ガスの組成をガスクロマトグラフで分析し、シランの転化率、ジシランの収率、ジシランの選択率、ジシランの空時収率（ＳＴＹ）を算出した。結果を表１に示す。表中、「接触（滞留）時間」は、反応器内を流通するガスの反応器内滞留時間、すなわち、ヒドロシランと触媒の接触時間である。ジシランの空時収率（ＳＴＹ）は以下の式により算出した。
ＳＴＹ＝１時間当たりのジシランの生成質量／触媒の体積【００７２】
【表１】
2017141889.tif 000009
【００７３】
＜比較例１＞
調製例１で調製したＷ１質量％担持シリカ １．０ｇを調製例７で調製した焼成シリカ１．０ｇに変更した以外は実施例１と同様の条件で反応させ、表２に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表２に示す。【００７４】
【表２】
2017141889.tif 000010
【００７５】
＜実施例２＞
調製例１で調製したＷ１質量％担持シリカ １．０ｇを調製例２で調製したＷ１質量％担持Ｙ型ゼオライト１．０ｇに変更した以外は実施例１と同様の条件で反応させ、表３に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表３に示す。【００７６】
【表３】
2017141889.tif 000011
【００７７】
＜比較例２＞
調製例１で調製したＷ１質量％担持シリカ １．０ｇを調製例８で調製した焼成Ｙ型ゼオライト１．０ｇに変更した以外は実施例１と同様の条件で反応させ、表４に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表４に示す。【００７８】
【表４】
2017141889.tif 000012
【００７９】
＜実施例３＞
調製例１で調製したＷ１質量％担持シリカ １．０ｇを調製例３で調製したＷ１質量％担持ＺＳＭ−５（シリカ／アルミナ比＝２３） １．０ｇに変更した以外は実施例１と同様の条件で反応させ、表５に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表５に示す。【００８０】
【表５】
2017141889.tif 000013
【００８１】
＜実施例４＞
調製例１で調製したＷ１質量％担持シリカ １．０ｇを調製例４で調製したＭｏ１質量％担持ＺＳＭ−５（シリカ／アルミナ比＝２３） １．０ｇに変更した以外は実施例１と同様の条件で反応させ、表６に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表６に示す。【００８２】
【表６】
2017141889.tif 000014
【００８３】
＜実施例５＞
調製例１で調製したＷ１質量％担持シリカ １．０ｇを調製例５で調製したＶ１質量％担持ＺＳＭ−５（シリカ／アルミナ比＝２３）１．０ｇに変更した以外は実施例１と同様の条件で反応させ、表７に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表７に示す。【００８４】
【表７】
2017141889.tif 000015
【００８５】
＜実施例６＞
調製例１で調製したＷ１質量％担持シリカ １．０ｇを調製例６で調製したＴｉ１質量％担持ＺＳＭ−５（シリカ／アルミナ比＝２３）１．０ｇに変更した以外は実施例１と同様の条件で反応させ、表８に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表８に示す。【００８６】
【表８】
2017141889.tif 000016
【００８７】
＜比較例３＞
調製例１で調製したＷ１質量％担持シリカ １．０ｇを調製例９で調製したＺＳＭ−５（シリカ／アルミナ比＝２３）１．０ｇに変更した以外は実施例１と同様の条件で反応させ、表９に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表９に示す。【００８８】
【表９】
2017141889.tif 000017
【００８９】
＜実施例７＞
調製例１で調製したＷ１質量％担持シリカ １．０ｇを調製例１０で調製したＫ２．４質量％含有Ｍｏ１質量％担持ＺＳＭ−５（シリカ／アルミナ比＝２３）１．０ｇに変更した以外は実施例１と同様の条件で反応させ、表１０に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表１０に示す。【００９０】
【表１０】
2017141889.tif 000018
【００９１】
＜実施例８＞
調製例１で調製したＷ１質量％担持シリカ １．０ｇを調製例１１で調製したＫ２．４質量％含有Ｗ１質量％担持ＺＳＭ−５（シリカ／アルミナ比＝２３）１．０ｇに変更した以外は実施例１と同様の条件で反応させ、表１１に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表１１に示す。【００９２】
【表１１】
2017141889.tif 000019
【００９３】
＜実施例９＞
調製例１で調製したＷ１質量％担持シリカ １．０ｇを調製例１２で調製したＢａ２．４質量％含有Ｍｏ１質量％担持ＺＳＭ−５（シリカ／アルミナ比＝２３）１．０ｇに変更した以外は実施例１と同様の条件で反応させ、表１２に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表１２に示す。【００９４】
【表１２】
2017141889.tif 000020
【００９５】
＜実施例１０＞
調製例１で調製したＷ１質量％担持シリカ １．０ｇを調製例１３で調製したＣｓ２．４質量％含有Ｍｏ１質量％担持ＺＳＭ−５（シリカ／アルミナ比＝２３）１．０ｇに変更した以外は実施例１と同様の条件で反応させ、表１３に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表１３に示す。【００９６】
【表１３】
2017141889.tif 000021
【００９７】
＜実施例１１＞
調製例１で調製したＷ１質量％担持シリカ １．０ｇを調製例１４で調製したＫ４．９質量％含有Ｍｏ１質量％担持ＺＳＭ−５ １．０ｇ（「（ＡＭ／Ａｌ）／（１−ＴＭ／Ａｌ）」＝１．０）に変更した以外は実施例１と同様の条件で反応させ、表１４に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表１４に示す。【００９８】
【表１４】
2017141889.tif 000022
【００９９】
＜実施例１２＞
調製例１で調製したＷ１質量％担持シリカ １．０ｇを調製例１５で調製したＭｏ０．５質量％担持ＺＳＭ−５（シリカ／アルミナ比＝４０）１．０ｇに変更した以外は実施例１と同様の条件で反応させ、表１５に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表１５に示す。【０１００】
【表１５】
2017141889.tif 000023
【０１０１】
＜実施例１３＞
調製例１で調製したＷ１質量％担持シリカ １．０ｇを調製例１６で調製したＢａ２．４質量％含有Ｍｏ０．５質量％担持ＺＳＭ−５（シリカ／アルミナ比＝４０）（「（ＡＭ／Ａｌ）／（１−ＴＭ／Ａｌ）」＝０．２４）１．０ｇに変更した以外は実施例１と同様の条件で反応させ、表１６に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表１６に示す。【０１０２】
【表１６】
2017141889.tif 000024
【０１０３】
＜実施例１４＞
調製例１で調製したＷ１質量％担持シリカ １．０ｇを調製例１７で調製したＢａ２．４質量％含有Ｍｏ０．５質量％担持ＺＳＭ−５（シリカ／アルミナ比＝４０）（「（ＡＭ／Ａｌ）／（１−ＴＭ／Ａｌ）」＝０．２４） １．０ｇに変更した以外は実施例１と同様の条件で反応させ、表１７に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表１７に示す。【０１０４】
【表１７】
2017141889.tif 000025
【０１０５】
＜実施例１５＞
調製例１で調製したＷ１質量％担持シリカ １．０ｇを調製例１８で調製したＭｏ１．０質量％担持ＺＳＭ−５（シリカ／アルミナ比＝２３  ペレット）１．０ｇに変更した以外は実施例１と同様の条件で反応させ、表１８に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表１８に示す。【０１０６】
【表１８】
2017141889.tif 000026
【０１０７】
＜実施例１６＞
調製例１で調製したＷ１質量％担持シリカ １．０ｇを調製例１９で調製したＭｏ０．５質量％担持ＺＳＭ−５（シリカ／アルミナ比＝２３  ペレット）（「（ＡＭ／Ａｌ）／（１−ＴＭ／Ａｌ）」＝０．１８）１．０ｇに変更した以外は実施例１と同様の条件で反応させ、表１９に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表１９に示す。【０１０８】
【表１９】
2017141889.tif 000027
【０１０９】
＜実施例１７＞
調製例１で調製したＷ１質量％担持シリカ １．０ｇを調製例２０で調製したＢａ２．４質量％含有Ｍｏ０．５質量％担持ＺＳＭ−５（シリカ／アルミナ比＝２３  ペレット）（「（ＡＭ／Ａｌ）／（１−ＴＭ／Ａｌ）」＝０．１８）１．０ｇに変更した以外は実施例１と同様の条件で反応させ、表２０に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表２０に示す。【０１１０】
【表２０】
2017141889.tif 000028
【０１１１】
＜実施例１８＞
調製例１で調製したＷ１質量％担持シリカ１．０ｇを調製例２１で調製したＭｏ１質量％担持ベータ（ペレット状）１．０ｇに変更した以外は実施例１と同様の条件で反応させ、表２１に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表２１に示す。【０１１２】
【表２１】
2017141889.tif 000029
【０１１３】
＜実施例１９＞
調製例１で調製したＷ１質量％担持シリカ１．０ｇを調製例２２で調製したＭｏ１質量％担持モルデナイト（ペレット状）１．０ｇに変更した以外は実施例１と同様の条件で反応させ、表２２に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表２２に示す。【０１１４】
【表２２】
2017141889.tif 000030
【０１１５】
＜実施例２０＞
調製例１で調製したＷ１質量％担持シリカ１．０ｇを調製例２３で調製したＭｏ１質量％担持フェリエライト（ペレット状）１．０ｇに変更した以外は実施例１と同様の条件で反応させ、表２３に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表２３に示す。【０１１６】
【表２３】
2017141889.tif 000031
【０１１７】
＜実施例２１＞
調製例１で調製したＷ１質量％担持シリカ１．０ｇを調製例２４で調製したＭｏ１質量％担持Ｙ（ペレット状）１．０ｇに変更した以外は実施例１と同様の条件で反応させ、表２４に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表２４に示す。【０１１８】
【表２４】
2017141889.tif 000032
【０１１９】
＜実施例２２＞
調製例１で調製したＷ１質量％担持シリカ１．０ｇを調製例２５で調製したＭｏ１質量％担持ＺＳＭ−５（ペレット状）１．０ｇに変更した以外は実施例１と同様の条件で反応させ、表２５に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表２５に示す。【０１２０】
【表２５】
2017141889.tif 000033
【０１２１】
＜実施例２３＞
調製例１で調製したＷ１質量％担持シリカ１．０ｇを調製例２６で調製したＢａ２．４質量％含有Ｍｏ１質量％担持ＺＳＭ−５（ペレット状）１．０ｇに変更した以外は実施例１と同様の条件で反応させ、表２６に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表２６に示す。【０１２２】
【表２６】
2017141889.tif 000034
【０１２３】
＜実施例２４＞
調製例１で調製したＷ１質量％担持シリカ１．０ｇを調製例２７で調製したＭｎ１質量％担持ＺＳＭ−５（ペレット状）１．０ｇに変更した以外は実施例１と同様の条件で反応させ、表２７に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表２７に示す。【０１２４】
【表２７】
2017141889.tif 000035
【０１２５】
＜実施例２５＞
調製例１で調製したＷ１質量％担持シリカ１．０ｇを調製例２８で調製したＶ０．８質量％担持ＺＳＭ−５（ペレット状）１．０ｇに変更した以外は実施例１と同様の条件で反応させ、表２８に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表２８に示す。【０１２６】
【表２８】
2017141889.tif 000036
【０１２７】
＜実施例２６＞
調製例１で調製したＷ１質量％担持シリカ１．０ｇを調製例２９で調製したＮｂ１質量％担持ＺＳＭ−５（ペレット状）１．０ｇに変更した以外は実施例１と同様の条件で反応させ、表２９に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表２９に示す。【０１２８】
【表２９】
2017141889.tif 000037
【０１２９】
＜実施例２７＞
調製例１で調製したＷ１質量％担持シリカ１．０ｇを調製例３０で調製した酸化モリブデン使用Ｍｏ１質量％担持ＺＳＭ−５（ペレット状）１．０ｇに変更した以外は実施例１と同様の条件で反応させ、表３０に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表３０に示す。【０１３０】
【表３０】
2017141889.tif 000038
【０１３１】
＜実施例２８＞
調製例１で調製したＷ１質量％担持シリカ１．０ｇを調製例３１で調製したＣｒ１質量％担持粉末状ＺＳＭ−２２ゼオライト１．０ｇに変更した以外は実施例１と同様の条件で反応させ、表３１に示すようにそれぞれの時間経過後の反応ガスの組成を実施例１同様にガスクロマトグラフで分析し、シランの転化率、ジシランの収率、ジシランの選択率、ジシランの空時収率（ＳＴＹ）を算出した。結果を表３１に示す。【０１３２】
【表３１】
2017141889.tif 000039
【０１３３】
＜比較例４＞（無触媒）
反応管に触媒を入れずに、減圧ポンプを使って反応管内の空気を除去した後、ヘリウムガスで置換した。ヘリウムガスを２０ｍＬ／分の速度で流通させ、３５０℃に昇温後、１時間流通させた。その後、アルゴンとシランの混合ガス（Ａｒ：２０％、ＳｉＨ４：８０％（体積比））２ｍＬ／分と水素ガス２ｍＬ／分とヘリウムガス１６ｍＬ／分をガスミキサーで混合して流通させた。５分後にアルゴンとシランの混合ガスを１ｍＬ／分に、水素ガスを１ｍＬ／分に、ヘリウムガスを８ｍＬ／分に変更し、表３２に示すように１時間経過後の反応ガスの組成を実施例１同様にガスクロマトグラフで分析し、シランの転化率、ジシランの収率、ジシランの選択率、ジシランの空時収率（ＳＴＹ）を算出した。結果を表３２に示す。【０１３４】
【表３２】
2017141889.tif 000040
【０１３５】
実施例１と比較例１、実施例２と比較例２、実施例３と比較例３の比較から、周期表第３族遷移元素等含有触媒を用いることで、周期表第３族遷移元素等を含有しない触媒を用いるよりも高いジシラン収率が得られることがわかる。また、実施例１（反応温度２００℃）と比較例４（反応温度３５０℃）の比較から、周期表第３族遷移元素等含有触媒を用いることで無触媒の場合よりも低い温度で高い収率でジシランが得られることがわかる。
また、実施例１と実施例２の比較から、担体としてシリカよりもゼオライトを用いることで高いジシラン収率が得られることがわかる。さらに、実施例２と実施例３の比較から、担体として用いるゼオライトの中でも特定の範囲の細孔径を有するゼオライトを用いることで高いジシラン収率が得られることがわかる。
また、実施例３、実施例４、実施例５から、第５族遷移元素又は第６族遷移元素を含有するゼオライトを用いると特に高いジシラン収率が得られることがわかる。また、実施例７、実施例８、実施例９、実施例１０と実施例３、実施例４の比較から、周期表第１族典型元素等含有周期表第３族遷移元素等担持ゼオライトを用いることで、１時間後のジシランの収率とジシランの選択率が高くなり、特に初期の反応において周期表第１族典型元素等を含有させることに効果があることがわかる。
実施例７と実施例１１の比較より、「（ＡＭ／Ａｌ）／（１−ＴＭ／Ａｌ）」の値が１．０よりも０．４９のほうが、高いジシラン収率が得られていることがわかる。
実施例１２はシリカ／アルミナ比が４０であるＺＳＭ−５を用いた実施例であり、実施例２８はシリカ／アルミナ比が６５−８０であるＺＳＭ−２２を用いた実施例である。
また実施例１３および１４はシリカ／アルミナ比が４０であるＺＳＭ−５を用いた調製工程が異なるＢａ含有Ｍｏ担持触媒の実施例である。
実施例１５から２７より、ペレット状に成型したゼオライトを用いても問題なく反応が実施できることがわかる。【０１３６】
本発明は、以上の実施の形態、実施例に限定されることなく、種々の変更が可能であり、それらも本発明の範囲内に包含されるものであることは言うまでもない。本出願は、２０１６年２月１６日出願の日本特許出願（特願２０１６−０２６８２７号）及び２０１６年１１月２１日出願の日本特許出願（特願２０１６−２２５８５３号）に基づくものであり、その内容はここに参照として取り込まれる。
【産業上の利用可能性】
【０１３７】
本発明のオリゴシランの製造方法によって得られたジシランは、半導体用シリコンの製造ガスとして利用されることが期待できる。
【符号の説明】
【０１３８】
１          テトラヒドロシランガス（ＳｉＨ４）ボンベ（Ａｒ２０％混合）
２          水素ガス（Ｈ２）ボンベ
３          ヘリウムガス（Ｈｅ）ボンベ
４          緊急遮断弁（ガス検連動遮断弁）
５          減圧弁
６          マスフローコントローラ（ＭＦＣ）
７          圧力計
８          ガスミキサー
９          反応管
１０          フィルター
１１          ロータリーポンプ
１２          ガスクロマトグラフ
１３          除害装置
【図１】
2017141889.tif 000042
【図２】
2017141889.tif 000043
【図３】
2017141889.tif 000044
【国際調査報告】
2017141889.tif 000045
2017141889.tif 000046
2017141889.tif 000047
2017141889.tif 000048